"水、水溶性有機溶剤、界面活性剤及び着色剤を少なくとも含有するインクジェット用インクにおいて、水溶性有機溶剤として、温度23°C、湿度80における平衡水分量が30wt以上である多価アルコールを1種以上含有し、且つ、下記式Iで示されるアミド化合物を少なくとも含有し、さらに、下記式IIで示される化合物、下記式IIIで示される化合物、および下記一般式で示される化合物よりなる群から選ばれる少なくとも1種類を含有することを特徴とするインクジェット用インク。ただし、前記一般式I中、Rは炭素数10~18のアルキル基を表す。前記水溶性有機溶剤が、下記式IVで示されるアミド化合物を含有するものであることを特徴とする請求項1に記載のインクジェット用インク。前記水溶性有機溶剤として、炭素数3~6のアルカンジオールを主鎖とし、炭素数1~2のアルキルを分岐鎖に持つアルキルアルカンジオールを1種以上含有することを特徴とする請求項1または2に記載のインクジェット用インク。前記アルキルアルカンジオールが、2-メチル-1,3-プロパンジオール、3-メチル-1,3-ブタンジオール、3-メチル-1,5-ペンタンジオール、2-エチル-1,3-へキサンジオールから選ばれた少なくとも一種であることを特徴とする請求項3に記載のインクジェット用インク。請求項1乃至4のいずれかに記載のインクジェット用インクに刺激を印加し、前記インクジェット用インクを飛翔させて記録用メディアに画像を形成するインク飛翔手段を有するインクジェット記録装置。支持体の少なくとも一方の面上に塗工層を有する記録用メディアの前記塗工層を有する面に、インクジェット用インクを飛翔させて画像を形成するインク飛翔工程を有する画像形成方法であって、該インクジェット用インクとして請求項1乃至4のいずれかに記載のインクジェット用インクを用い、前記記録用メディアの前記塗工層を有する面への純水転移量が、動的走査吸液計で測定した接触時間100msにおける純水の前記記録用メディアへの転移量が2~35ml/m2であり、かつ接触時間400msにおける純水の前記記録用メディアへの転移量が3~40ml/m2であることを特徴とするインクジェット記録方法。本発明は、普通紙のインク印字直後のカール量を低減することができ、吐出安定性にも優れたインクジェット用インク、インクジェット記録装置及びインクジェット記録方法の提供を目的とする。本発明者らは上記課題を解決するために鋭意検討を進めた結果、水、水溶性有機溶剤、界面活性剤及び着色剤を少なくとも含有するインクジェット用インクにおいて、インクにインク成分として特定の化合物を含有させることにより上記課題を解決することができることを見出して本発明を完成した。即ち、上記課題は以下に記載する通りの構成を備えた本発明により達成される。1水、水溶性有機溶剤、界面活性剤及び着色剤を少なくとも含有するインクジェット用インクにおいて、水溶性有機溶剤として、温度23°C、湿度80における平衡水分量が30wt以上である多価アルコールを1種以上含有し、且つ、下記式Iで示されるアミド化合物を少なくとも含有し、さらに、下記式IIで示される化合物、下記式IIIで示される化合物、および下記一般式で示される化合物よりなる群から選ばれる少なくとも1種類を含有することを特徴とするインクジェット用インク。ただし、前記一般式I中、Rは炭素数10~18のアルキル基を表す。2前記水溶性有機溶剤が、下記式IVで示されるアミド化合物を含有するものであることを特徴とする1に記載のインクジェット用インク。3前記水溶性有機溶剤として、炭素数3~6のアルカンジオールを主鎖とし、炭素数1~2のアルキルを分岐鎖に持つアルキルアルカンジオールを1種以上含有することを特徴とする1又は2に記載のインクジェット用インク。4前記アルキルアルカンジオールが、2-メチル-1,3-プロパンジオール、3-メチル-1,3-ブタンジオール、3-メチル-1,5-ペンタンジオール、2-エチル-1,3-へキサンジオールから選ばれた少なくとも一種であることを特徴とする3に記載のインクジェット用インク。51~4のいずれかに記載のインクジェット用インクに刺激を印加し、前記インクジェット用インクを飛翔させて記録用メディアに画像を形成するインク飛翔手段を有するインクジェット記録装置。6支持体の少なくとも一方の面上に塗工層を有する記録用メディアの前記塗工層を有する面に、インクジェット用インクを飛翔させて画像を形成するインク飛翔工程を有する画像形成方法であって、該インクジェット用インクとして請求項1乃至4のいずれかに記載のインクジェット用インクを用い、前記記録用メディアの前記塗工層を有する面への純水転移量が、動的走査吸液計で測定した接触時間100msにおける純水の前記記録用メディアへの転移量が2~35ml/m2であり、かつ接触時間400msにおける純水の前記記録用メディアへの転移量が3~40ml/m2であることを特徴とするインクジェット記録方法。以下の詳細且つ具体的な説明より明らかなように、本発明によると、従来における諸問題を解決でき、印字直後の普通紙のカール量の低減が可能となり、普通紙に対する画像品質高速印字対応に優れ、かつ、吐出安定性が良好なインク、更に、汎用印刷用紙の乾燥性優れたインク、そのインクを使用した記録方法、記録装置の提供が可能となる。以下、上記本発明について詳しく説明する。本発明のインクジェット用インクは、水、水溶性有機溶剤、界面活性剤及び着色剤を少なくとも含有し、更に必要に応じてその他の成分を含有してなる。本発明は、水溶性有機溶剤として、前記式Iで示されるアミド化合物を少なくとも含有し、さらに、前記式IIで示される化合物、前記式IIIで示される化合物、および前記一般式で示される化合物よりなる群から選ばれる少なくとも1種類を含有する。これにより印字直後のカールが抑制され、高画質なインクジェット用インクが得られる。その理由は、前記式Iで示されるアミド化合物と式II,IIIおよび一般式で示される化合物等の有機溶剤は、セルロース分子間へ浸透してもセルロース分子間の水素結合を切断し難いためであると思われる。このことについて更に詳しく説明すると、前記式Iで示されるアミド化合物は、従来の水溶性有機溶剤グリセリン、ブタンジオール等に比べて、親水性と疎水性のバランスが疎水性側であり、分子内の水素結合可能な親水性基の割合が少ない。また、前記式II,IIIおよび一般式で示される化合物は、殆ど水に溶解しない為、有機溶剤としては疎水性側である。上記溶剤は、セルロース分子間へ浸透しても、セルロース分子間の水素結合を切断し難いと推定している。このモデルを端的に言えば、セルロース分子間の水素結合に対する低攻撃性と言うことになる。また、上記のような疎水性側の前記水溶性有機溶剤は表面張力が低くなるため、セルロース分子間へ先行浸透し、後述する図6cに示す水分子との水素結合の様に前記式Iで示されるアミド化合物は、アミド基がセルロース分子の水酸基に水素結合し、セルロース分子部分に留まり、アルキル基部分の疎水基がセルロース分子の水素結合をカバーし、揮発性の親水基リッチな溶剤である水の接触を阻害し、セルロース分子間の水素結合を切断し難くするものであると推定している。このモデルを端的に言えば、セルロース分子の水素結合のカバー性と言うことになる。また、前記式II,IIIおよび一般式で示される化合物は、水酸基又はカルボニル基を有していないので、セルロース繊維水素結合に関与しないため、図6cのに示すセルロース分子の間に水分子が存在した時の様に膨潤しないからであると推定している。また、セルロース分子の水素結合をカバーし、水性の連続相アルコールや水等の接触を阻害しているものが、前記式Iで示されるアミド化合物及び前記式II,IIIおよび一般式で示される化合物であり、補助的に効果を示す水溶性有機溶剤がアルキルアルカンジオール及びグリコールエーテル化合物と言う水溶性有機溶剤であることから、仮に水が揮発しても固形分の析出、固化、流動性の低下が起こり難く、即ち、インクの吐出安定性が維持されると推定している。ここで、図6により、セルロース分子間への、水と水酸基を持つ水溶性有機物の働きかけの違いについて説明する。図6aはエレメンタリーフィブリルの模式図である。植物繊維はフィブリルと呼ばれる糸状構造からなり、フィブリルは更に直径数nm~20nm、長さ1μm~数μmのミクロフィブリルからなり、ミクロフィブリルは更に数本~数十本のエレメンタリーフィブリルからなる。図6bは二つのセルロース分子の間に生じた水素結合を示す模式図ある。エレメンタリーフィブリルは数十本の平行に配列しているセルロース分子からなる。このとき隣接するセルロース分子間では強固な水素結合が形成され、直径3~4nm程度の束を形成する。図6cは、二つのセルロース分子の間に水分子が存在した時の水素結合を示す模式図である。点線は水素結合を表している。図6bはセルロース分子間の通常の水素結合状態を示し、図6cはセルロース分子間の水素結合に水分子が介在した時の状態を示す。この現象を更に説明すると、水が紙に浸潤し図6cのようにセルロース間の結合が切断されると、繊維が緩み伸長するバックカール現象。ここで水が乾燥、移動によってその場から消失すると、繊維が縮み、切断された水素結合は再結合する。しかし、紙が製紙時に加えられるような圧力は当然加わらず、この乾燥過程では繊維が自由なゆるい状態位置で水素結合され、異なった紙形状、即ちフェイスカールが生じる。フェイスカールとは、水性インク印字面側に紙が反る現象を言う。本発明のインクジェット用インクは、水、水溶性有機溶剤、界面活性剤及び着色剤を少なくとも含有し、更に必要に応じて浸透剤、水分散性樹脂、及びその他の成分を含有してなる。-水溶性有機溶剤-本発明のインクジェット用インクには、水溶性有機溶剤として、温度23°C、湿度80における平衡水分量が30wt以上である多価アルコールを1種以上含有し、且つ、下記式Iで示されるアミド化合物を少なくとも含有し、さらに、下記式IIで示される化合物、下記式IIIで示される化合物、および下記一般式で示される化合物よりなる群から選ばれる少なくとも1種類を混合して用いることにより、本発明の課題を解決できる。ただし、前記一般式I中、Rは炭素数10~18のアルキル基を表す。上にも記載した通り、式Iのアミド化合物、式II,IIIおよび一般式で示される化合物は親水性基と疎水性基のバランスが疎水性基リッチであり、分子内の水素結合可能な親水性基である水酸基の割合が少ないため、セルロース分子間へ浸透しても、セルロース分子間の水素結合を切断し難いと推定している。前記インクジェット用インク中における上記式Iのアミド化合物の含有量は、1~50質量が好ましく、2~40質量がより好ましい。前記含有量が1質量未満であると、カール抑制効果がなく画像品質向上効果も見られず、更に、汎用印刷用紙に対する乾燥性向上効果もなくなる。また、50質量を超えると、インク粘度が上昇し吐出安定性に劣るものとなる。また、上記式Iのアミド化合物と混合して使用される式II,IIIおよび一般式で示される化合物の含有量は、1~30質量が好ましく、2~20質量がより好ましい。前記含有量が1質量未満であると、カール抑制効果がなく画像品質向上効果も見られず、更に、汎用印刷用紙に対する乾燥性向上効果もなくなる。また、30質量を超えると、インク粘度が上昇し吐出安定性に劣るものとなる。式II,IIIおよび一般式で示される化合物の例としては、下記の表1に示される化合物が挙げられる。更に、カール抑制効果を補助的に示す水溶性有機溶剤としては、アルキルアルカンジオールがあり、炭素数3~6のアルカンジオールを主鎖とし、炭素数1~2のアルキルを分岐鎖とするものであれば、親水性基と疎水性基のバランスが水溶性で且つ疎水性基リッチになり、上記セルロース分子間の水素結合に対する低攻撃性セルロース分子の水素結合のカバー性モデルがより良く発現する。中でも好ましいのは、2-メチル-1,3-プロパンジオールbp214°C、3-メチル-1,3-ブタンジオールbp203°C、3-メチル-1,5-ペンタンジオールbp250°C、2-エチル-1,3-へキサンジオールbp243.2°Cである。前記インクジェット用インク中における上記アルキルアルカンジオールの含有量は、2~40質量が好ましく、5~30質量がより好ましい。前記含有量が2質量未満であると、カール抑制効果がなく画像品質向上効果も見られず、更に、汎用印刷用紙に対する乾燥性向上効果もなくなる。また、40質量を超えると、インク粘度が上昇し吐出安定性に劣るものとなる。また、式Iのアミド化合物、式II,IIIおよび一般式で示される化合物とアルキルアルカンジオール等カール抑制溶剤と混合して使用される水溶性有機溶剤としては、式IVで示されるものが挙げられる。上記式IVのアミド化合物は、沸点が216°Cと高く、温度23°C、相対湿度80環境中の平衡水分量も39.2wt高く、しかも液粘度が25°C環境で1.48mPasと非常に低い。さらに、式Iのアミド化合物、式II,IIIで示される化合物および一般式で示される化合物やアルキルアルカンジオール等、さらに、他の水溶性有機溶剤及び水にも非常に溶解し易いので、インクジェット用インクの低粘度化が可能となり、インクジェット用インクに用いる水溶性有機溶剤としては非常に好ましい。上記式IVのアミド化合物を含有させたインクジェット用インクは、平衡水分量が高くインクの低粘度化が可能となるため、保存安定性、吐出安定性が良好であり、且つ、インク吐出装置の維持装置にも優しいインクとなる。前記インクジェット用インク中における上記式IVのアミド化合物の含有量は、1~50質量が好ましく、2~40質量がより好ましい。前記含有量が1質量未満であると、インクの低粘度化に効果がなく吐出安定性低下する。また、50質量を超えると、紙面上での乾燥性に劣り、更に普通紙上の文字品位が低下することがある。さらに、上記有機溶剤と混合して使用される水溶性有機溶剤としては、温度23°C、相対湿度80環境中の平衡水分量が30wt以上である多価アルコールを少なくとも1種類以上を含むことが好ましい。例えば、多価アルコールとしては、1,2,3-ブタントリオールbp175°C/33hPa、38wt、1,2,4-ブタントリオールbp190-191°C/24hPa、41wt、グリセリンbp290°C、49wt、ジグリセリンbp270°C/20hPa、38wt、トリエチレングリコールbp285°C、39wt、テトラエチレングリコールbp324-330°C、37wt、ジエチレングリコールbp245°C、43wt、1,3-ブタンジオールbp203-204°C、35wt等が挙げられる。特に好ましくはグリセリン、1,3-ブタンジオールが挙げられる。本発明における、平衡水分量は、塩化カリウム/塩化ナトリウム飽和水溶液を用いデシケーター内の温湿度を温度23±1°C、相対湿度80±3に保ち、このデシケーター内に各水溶性有機溶剤を1gずつ秤量したシャーレを保管し、平衡する水分量を求めたものである。平衡水分量=有機溶剤に吸収した水分量/有機溶剤有機溶剤に吸収した水分量×100前記インクジェット用インク中における多価アルコール水溶性有機溶剤の含有量は、5~50質量が好ましく、10~40質量がより好ましい。前記含有量が5質量未満であると、保湿性が確保できず吐出安定性低下することがある。また、50質量を超えると、紙面上での乾燥性に劣り、更に普通紙上の文字品位が低下することがある。また、前記着色剤と前記水溶性有機溶剤との質量比は、ヘッドからのインク吐出安定性に非常に影響があり、さらにインク吐出装置の維持装置での廃インク固着防止にも影響がある。着色剤固形分の配合割合が高いのに水溶性有機溶剤の配合量が少ないとノズルのインクメニスカス付近の水分蒸発が進み吐出不良をもたらすことがある。前記式Iのアミド化合物、式II,IIIおよび一般式で示される化合物とアルキルアルカンジオール、前記式IVのアミド化合物及び水溶性有機溶剤が、前記インクジェット用インク中における含有量の20~80質量が好ましく、25~70質量がより好ましい。前記含有量が20質量未満であると、カール抑制効果も見られず、吐出安定性低下および維持装置での廃インク固着に厳しい状態になる。また、80質量を超えると、インクジェット用インクの粘度が非常に高くなりインク吐出装置で吐出し難くなることがある。また、紙面上での乾燥性に劣り、更に普通紙上の文字品位が低下することがある。更に、汎用印刷用紙支持体と、該支持体の少なくとも一方の面に塗工された塗工層とを有してなり、動的走査吸液計で測定した接触時間100msにおける純水の記録用メディアへの転移量が2~35ml/m2であり、かつ接触時間400msにおける純水の記録用メディアへの転移量が3~40ml/m2であるようなインク吸収性の低い記録用メディアを使用した場合において、ビーディング濃度ムラが少なく、乾燥性にも優れ、印刷画質用の高品位な画像形成が可能である。本発明のインクジェット記録方法は、記録用メディア上に本発明の前記インクジェット用インクを飛翔させて画像を形成するインク飛翔工程を有するインクジェット記録方法であって、前記記録用メディアが、支持体と、該支持体の少なくとも一方の面に塗工された塗工層とを有してなり、かつ動的走査吸液計で測定した接触時間100msにおける純水の前記記録用メディアへの転移量が2~35ml/m2であり、かつ接触時間400msにおける純水の前記記録用メディアへの転移量が3~40ml/m2である。その結果、ビーディング濃度ムラが少なく、乾燥性にも優れ、印刷画質用の高品位な画像形成が可能である。本発明のインクジェット用インクを使用するインクカートリッジは、本発明の前記インクジェット用インクを容器中に収容してなる。該インクカートリッジは、インクジェット記録方式によるプリンタ等に好適に使用される。該インクカートリッジに収容されたインクを用いて記録を行うと、印字直後の普通紙カール量低減が可能となり、普通紙に対する画像品質高速印字対応に優れる。更に、印刷用グロス紙のビーディング濃度ムラが少なく、乾燥性にも優れ、ノズルからの吐出安定性が良好であり、鮮明で印刷物に近い画像記録が可能である。本発明のインクジェット記録方法は、本発明の前記インクジェット用インクに刺激エネルギーを印加し、該記録用インクを飛翔させて記録用メディアに画像を形成するインク飛翔工程を少なくとも含んでなる。該インクジェット記録方法においては、前記インク飛翔工程において、本発明の前記記録用インクに刺激エネルギーが印加され、該記録用インクが飛翔されて記録用メディアに画像が形成される。その結果、普通紙に印字した際にも、顕著な彩度向上が図られ、カラーの発色性に優れる。更に、印刷用グロス紙のビーディング濃度ムラが少なく、乾燥性にも優れ、乾燥速度、高速印字対応に優れ、ノズルからの吐出安定性が良好であり、鮮明で印刷物に近い画像が得られる。本発明のインクジェット記録装置は、本発明の前記記録用インクに刺激エネルギーを印加し、該記録用インクを飛翔させて記録用メディアに画像を形成するインク飛翔手段を少なくとも有してなる。該インクジェット記録装置においては、前記インク飛翔手段が、本発明の前記記録用インクに刺激エネルギーを印加し、該記録用インクを飛翔させて記録用メディアに画像を形成する。その結果、普通紙に印字した際にも、顕著な彩度向上が図られ、カラーの発色性に優れる。更に、印刷用グロス紙のビーディング濃度ムラが少なく、乾燥性にも優れ、乾燥速度、高速印字対応に優れ、ノズルからの吐出安定性が良好であり、鮮明で印刷物に近い画像が得られる。-着色剤-着色剤が顔料である場合の特に好ましい形態としては、以下の第1~第3の形態が挙げられる。1第1形態では、前記着色剤は、表面に少なくとも1種の親水基を有し、分散剤の不存在下で水分散性を示す顔料以下、自己分散性顔料と称することもあるを含有する。2第2形態では、前記着色剤は、顔料、顔料分散剤及び高分子分散安定化剤を含有する顔料分散体であり、前記高分子分散安定化剤が、下記一般式VIで表されるα-オレフィン-無水マレイン酸共重合体、スチレン-メタアクリル共重合体、水溶性ポリウレタン樹脂及び水溶性ポリエステル樹脂から選択される少なくとも1種である。なお、nは20~100の整数を表す。ただし、前記一般式中、R1は炭素数6~30、好ましくは12~22、更に好ましくは18~22のアルキル基を表す。nは整数を表す。3第3形態では、前記着色剤は、ポリマー微粒子に水不溶乃至水難溶性の色材を含有させてなるポリマーエマルジョン色材を含有させたポリマー微粒子の水分散物を含有する。前記顔料としては、有機顔料、又は無機顔料を用いることができる。なお、色調調整の目的で同時に染料を含有しても構わないが、耐候性を劣化させない範囲内で使用することが可能である。前記無機顔料としては、例えば、酸化チタン、酸化鉄、炭酸カルシウム、硫酸バリウム、水酸化アルミニウム、バリウムイエロー、カドミウムレッド、クロムイエロー、カーボンブラックなどが挙げられる。これらの中でも、カーボンブラックが特に好ましい。なお、前記カーボンブラックとしては、例えば、コンタクト法、ファーネス法、サーマル法などの公知の方法によって製造されたものが挙げられる。前記有機顔料としては、例えば、アゾ顔料、多環式顔料、染料キレート、ニトロ顔料、ニトロソ顔料、アニリンブラック、などが挙げられる。これらの中でも、アゾ顔料、多環式顔料などがより好ましい。なお、前記アゾ顔料としては、例えば、アゾレーキ、不溶性アゾ顔料、縮合アゾ顔料、キレートアゾ顔料、などが挙げられる。前記多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料、などが挙げられる。前記染料キレートとしては、例えば、塩基性染料型キレート、酸性染料型キレート、などが挙げられる。前記着色剤の色としては、特に制限はなく、目的に応じて適宜選択することができ、例えば、黒色用のもの、カラー用のもの、などが挙げられる。これらは、1種単独で使用してもよいし、2種以上を併用してもよい。前記黒色用のものとしては、例えば、ファーネスブラック、ランプブラック、アセチレンブラック、チャンネルブラック等のカーボンブラックC.I.ピグメントブラック7類、銅、鉄C.I.ピグメントブラック11、酸化チタン等の金属類、アニリンブラックC.I.ピグメントブラック1等の有機顔料、などが挙げられる。前記カラー用のものとしては、例えば、C.I.ピグメントイエロー1、3、12、13、14、17、24、34、35、37、42黄色酸化鉄、53、55、74、81、83、95、97、98、100、101、104、408、109、110、117、120、128、138、150、151、153、183、C.I.ピグメントオレンジ5、13、16、17、36、43、51、C.I.ピグメントレッド1、2、3、5、17、22、23、31、38、48:2、48:2パーマネントレッド2BCa、48:3、48:4、49:1、52:2、53:1、57:1ブリリアントカーミン6B、60:1、63:1、63:2、64:1、81、83、88、101べんがら、104、105、106、108カドミウムレッド、112、114、122キナクリドンマゼンタ、123、146、149、166、168、170、172、177、178、179、185、190、193、209、219、C.I.ピグメントバイオレット1ローダミンレーキ、3、5:1、16、19、23、38、C.I.ピグメントブルー1、2、15フタロシアニンブルー、15:1、15:2、15:3フタロシアニンブルー、16、17:1、56、60、63;C.I.ピグメントグリーン1、4、7、8、10、17、18、36、などが挙げられる。前記第1形態の自己分散性顔料は、顔料の表面に少なくとも1種の親水基が直接もしくは他の原子団を介して結合するように表面改質されたものである。該表面改質は、顔料の表面に、ある特定の官能基スルホン基やカルボキシル基等の官能基を化学的に結合させるか、あるいは、次亜ハロゲン酸又はその塩の少なくともいずれかを用いて湿式酸化処理するなどの方法が用いられる。これらの中でも、顔料の表面にカルボキシル基が結合され、水中に分散している形態が特に好ましい。このように顔料が表面改質され、カルボキシル基が結合しているため、分散安定性が向上するばかりではなく、高品位な印字品質が得られるとともに、印字後の記録用メディアの耐水性がより向上する。また、この第1形態の自己分散性顔料を含有するインクは乾燥後の再分散性に優れるため、長期間印字を休止し、インクジェットヘッドノズル付近のインク水分が蒸発した場合も目詰まりを起こさず、簡単なクリーニング動作で容易に良好な印字が行える。前記自己分散性顔料の体積平均粒径D50は、インク中において0.01~0.16μmが好ましい。例えば、自己分散型カーボンブラックとしては、イオン性を有するものが好ましく、アニオン性に帯電したものやカチオン性に帯電したものが好適である。前記アニオン性親水基としては、例えば、-COOM、-SO3M、-PO3HM、-PO3M2、-SO2NH2、-SO2NHCORただし、Mは、水素原子、アルカリ金属、アンモニウム又は有機アンモニウムを表す。Rは、炭素原子数1~12のアルキル基、置換基を有してもよいフェニル基又は置換基を有してもよいナフチル基を表す等が挙げられる。これらの中でも、-COOM、-SO3Mがカラー顔料表面に結合されたものを用いることが好ましい。また、前記親水基中におけるMは、アルカリ金属としては、例えば、リチウム、ナトリウム、カリウム、等が挙げられる。前記有機アンモニウムとしては、例えば、モノ乃至トリメチルアンモニウム、モノ乃至トリエチルアンモニウム、モノ乃至トリメタノールアンモニウムが挙げられる。前記アニオン性に帯電したカラー顔料を得る方法としては、カラー顔料表面に-COONaを導入する方法として、例えば、カラー顔料を次亜塩素酸ソーダで酸化処理する方法、スルホン化による方法、ジアゾニウム塩を反応させる方法が挙げられる。前記カチオン性親水基としては、例えば、第4級アンモニウム基が好ましく、下記に挙げる第4級アンモニウム基がより好ましく、本発明においては、これらのいずれかがカーボンブラック表面に結合されたものが色材として好適である。前記親水基が結合されたカチオン性の自己分散型カーボンブラックを製造する方法としては、特に制限はなく、目的に応じて適宜選択することができ、例えば、下記構造式で表されるN-エチルピリジル基を結合させる方法として、カーボンブラックを3-アミノ-N-エチルピリジウムブロマイドで処理する方法が挙げられる。前記親水基は、他の原子団を介してカーボンブラックの表面に結合されていてもよい。他の原子団としては、例えば、炭素原子数1~12のアルキル基、置換基を有してもよいフェニル基又は置換基を有してもよいナフチル基が挙げられる。上記した親水基が他の原子団を介してカーボンブラックの表面に結合する場合の具体例としては、例えば、-C2H4COOMただし、Mは、アルカリ金属、又は第4級アンモニウムを表す、-PhSO3Mただし、Phはフェニル基を表す。Mは、アルカリ金属、又は第4級アンモニウムを表す、-C5H10NH3等が挙げられる。また、第2形態では、前記着色剤は、無機顔料、有機顔料、及び複合顔料等の顔料と、顔料分散剤と、高分子分散安定化剤とを含有する顔料分散体であり、前記高分子分散安定化剤が、前述の下記一般式VIで表されるα-オレフィン-無水マレイン酸共重合体、スチレン-メタアクリル共重合体、水溶性ポリウレタン樹脂及び水溶性ポリエステル樹脂から選択される少なくとも1種である。ただし、前記一般式中、R1は炭素数6~30、好ましくは12~22、更に好ましくは18~22のアルキル基を表す。nは整数を表す。上記一般式VIで示される共重合体は、原料として、炭素数が異なるオレフィンを含む、オレフィンの混合物を用いて合成することも可能である。その場合は、R1部として、炭素数が異なるアルキル基がランダムに高分子鎖に導入された共重合体となる。本発明においては、R1の炭素数が均一であるアルキル基が高分子鎖中に導入されたα-オレフィン無水マレイン酸共重合だけでなく、前述のように、R1の炭素数が異なるアルキル基がランダムに高分子鎖中に導入されたαオレフィン無水マレイン酸共重合体を、一般式VIで示されるαオレフィン無水マレイン酸共重合体として用いることも可能である。前記高分子分散安定化剤は、顔料分散剤によって、水中で均一に微分散した顔料分散体の分散状態を安定に保つために有効な材料である。分子量重量平均分子量は5000~20000のものが好ましい。前記一般式VIで表されるα-オレフィン無水マレイン酸共重合体、スチレン-メタアクリル共重合体、水溶性ポリウレタン樹脂及び水溶性ポリエステル樹脂は、常温においては固体であり、冷水には殆ど溶けないものである。しかし、前記共重合体及び前記樹脂の酸価と当量以上好ましくは、酸価の1.0~1.5倍のアルカリ溶液又はアルカリ水溶液に溶解して用いた場合に分散安定化剤としての効果が発現する。また、前記共重合体及び前記樹脂をアルカリ溶液又はアルカリ水溶液で溶解するには、加熱撹拌すると容易に溶解できる。しかし、前記α-オレフィン-無水マレイン酸共重合体におけるオレフィン鎖が長い場合は比較的溶け難く、不溶物が残る場合があるが、適当なフィルター等で不溶物を除いて用いれば、分散安定化剤としての効果は損なわれない。前記アルカリ溶液又はアルカリ水溶液における塩基としては、例えば、水酸化ナトリウム、水酸化カリウム、水酸化リチウム等のアルカリ金属の水酸化物;アンモニア、トリエチルアミン、モルホリン等の塩基性物質;トリエタノールアミン、ジエタノールアミン、N-メチルジエタノールアミン、2-アミノ-2-エチル-1,3-プロパンジオール、コリン等のアルコールアミンなどが挙げられる。前記一般式VIで表されるα-オレフィン-無水マレイン酸共重合体としては、適宜合成したものを使用してもよいし、市販品を使用してもよい。該市販品としては、T-YP112、T-YP115、T-YP114、T-YP116いずれも星光PMC社製などが挙げられる。前記スチレン-メタアクリル共重合体としては、適宜合成したものを使用してもよいし、市販品を使用してもよい。該市販品としては、例えば、JC-05星光PMC株式会社製、ARUFONUC-3900、ARUFONUC-3910、ARUFONUC-3920東亞合成株式会社製などが挙げられる。前記水溶性ポリウレタン樹脂としては、適宜合成したものを使用してもよいし、市販品を使用してもよい。該市販品としては、例えば、タケラックW-5025、タケラックW-6010、タケラックW-5661三井武田ケミカル株式会社製などが挙げられる。前記水溶性ポリエステル樹脂としては、適宜合成したものを使用してもよいし、市販品を使用してもよい。該市販品としては、例えば、ニチゴポリエスターW-0030、ニチゴポリエスターW-0005S30WO、ニチゴポリエスターWR-961日本合成化学工業株式会社製、ペスレジンA-210、ペスレジンA-520高松油脂株式会社製などが挙げられる。前記高分子分散安定化剤の酸価は、40~400mgKOH/gが好ましく、60~350mgKOH/gがより好ましい。前記酸価が40mgKOH/g未満であると、アルカリ溶液の溶解性が劣ることがあり、400mgKOH/gを超えると、顔料の粘度が高くなり吐出を悪化させ易くなったり、顔料分散体の分散安定性が低下し易くなることがある。前記高分子分散安定化剤の質量平均分子量は、20,000以下が好ましく、5,000~20,000がより好ましい。前記質量平均分子量が5,000未満であると、顔料分散体の分散安定性が低下することがあり、20,000を超えると、アルカリ溶液の溶解性が劣ったり、粘度が高くなってしまうことがある。前記高分子分散安定化剤の含有量は、前記顔料100質量部に対し1~100質量部固形分換算が好ましく、5~50質量部がより好ましい。前記含有量が1質量部未満であると、分散安定化の効果がなくなることがあり、100質量部を超えると、インク粘度が高くなってノズルからの吐出性を悪化させ易くなったり、経済性が劣ることがある。<顔料分散剤>前記第2形態では、前記着色剤が顔料分散剤を含有することが好ましい。前記顔料分散剤としては、アニオン系界面活性剤及びHLB値10~20のノニオン系界面活性剤のいずれかが好適である。前記アニオン系界面活性剤としては、例えば、ポリオキシエチレンアルキルエーテル酢酸塩、アルキルベンゼンスルホン酸塩例えばNH4,Na,Ca等、アルキルジフェニルエーテルジスルホン酸塩例えばNH4,Na,Ca等、ジアルキルサクシネートスルホン酸Na塩、ナフタレンスルホン酸ホルマリン縮合物Na塩、ポリオキシエチレン多環フェニルエーテル硫酸エステル塩例えばNH4、Na等、ラウリル酸塩、ポリオキシエチレンアルキルエーテルサルフェート塩、オレイン酸塩などが挙げられる。これらの中でも、ジオクチルスルホコハク酸Na塩、ポリオキシエチレンスチレンフェニルエーテルスルホン酸NH4塩が特に好ましい。前記HLB値10~20のノニオン系界面活性剤としては、例えば、ポリオキシエチレンアルキルエーテル、ポリオキシアルキレンアルキルエーテル、ポリオキシエチレン多環フェニルエーテル、ソルビタン脂肪酸エステル、ポリオキシエチレンソルビタン脂肪酸エステル、ポリオキシエチレンアルキルフェニルエーテル、ポリオキシエチレンアルキルアミン、ポリオキシエチレンアルキルアミド、アセチレングリコールなどが挙げられる。これらの中でも、ポリオキシエチレンラウリルエーテル、ポリオキシエチレン-β-ナフチルエーテル、ポリオキシエチレンソルビタンモノオレエート、ポリオキシエチレンスチレンフェニルエーテルが特に好ましい。前記顔料分散剤の含有量は、前記顔料100質量部に対し1~100質量部が好ましく、10~50質量部がより好ましい。前記顔料分散剤の含有量が少ないと、充分に顔料を微細化することができず、多すぎると顔料に吸着していない過剰成分がインク物性に影響を与え、画像滲みや、耐水性、耐擦性の劣化を招くことになる。前記顔料分散剤によって水中に均一に微分散した顔料分散体は、水系媒体中に上記の顔料分散剤を溶解させ、次に、上記の顔料を加えて充分に湿潤させた後、ホモジナイザーによる高速撹拌、ビーズミルやボールミルのようなボールを用いた分散機、ロールミルのような剪断力を用いた混練分散機、超音波分散機等を用いる方法で作製することができる。ただし、このような混練分散工程の後には粗大粒子が含まれていることが多く、インクジェットノズルや供給経路の目詰まりの原因となるため、フィルターや遠心分離器を用いて粒径1μm以上の粒子を除去する必要がある。前記顔料分散体の平均粒子径D50はインク中において150nm以下が好ましく、100nm以下がより好ましい。前記平均粒子径D50が150nmを超えると、急激に吐出安定性が低下し、ノズル詰まりやインクの曲がりが発生し易くなる。また、平均粒子径D50が100nm以下であれば、吐出安定性が向上し更に画像の彩度も向上する。また、第3形態の水分散性着色剤としては、上記顔料に加え、ポリマー微粒子に顔料を含有させたポリマーエマルジョンを使用することが好ましい。ポリマー微粒子に顔料を含有させたポリマーエマルジョンとは、ポリマー微粒子中に顔料を封入したもの、又はポリマー微粒子の表面に顔料を吸着させたものである。この場合、全ての顔料が封入又は吸着している必要はなく、本発明の効果が損なわれない範囲で該顔料がエマルジョン中に分散にしていてもよい。ポリマーエマルジョンを形成するポリマーポリマー微粒子におけるポリマーとしてはビニル系ポリマー、ポリエステル系ポリマー、及びポリウレタン系ポリマー等が挙げられるが、特に好ましく用いられるポリマーはビニル系ポリマー及びポリエステル系ポリマーであり、特開2000-53897号公報、特開2001-139849号公報に開示されているポリマーを引用することができる。また、第3形態では、一般的な有機顔料、又は、無機顔料粒子を有機顔料又はカーボンブラックで被覆した複合顔料を好適に用いることができる。前記複合顔料は、無機顔料粒子の存在下で有機顔料を析出する方法や、無機顔料と有機顔料を機械的に混摩砕するメカノケミカル法等により作製することができる。更に必要に応じて、ポリシロキサン、アルキルシランから生成するオルガノシラン化合物の層を、無機顔料と有機顔料の中間に設けることで両者の接着性を向上させることが可能である。前記有機顔料としては、ブラック顔料としてのアニリンブラックが挙げられ、カラー顔料としては、アントラキノン、フタロシアニンブルー、フタロシアニングリーン、ジアゾ、モノアゾ、ピラントロン、ペリレン、複素環式イエロー、キナクリドン、チオインジゴイドなどが挙げられる。これらの中でも、カーボンブラック、フタロシアニン系顔料、キナクリドン系顔料、モノアゾイエロー系顔料、ジスアゾイエロー系顔料、複素環式イエロー顔料が、発色性の面で特に優れている。前記フタロシアニンブルーの代表的な例としては、銅フタロシアニンブルー又はその誘導体C.I.ピグメントブルー15:3、15:4、アルミニウムフタロシアニンなどが挙げられる。前記キナクリドンとしては、例えば、C.I.ピグメントオレンジ48、C.I.ピグメントオレンジ49、C.I.ピグメントレッド122、C.I.ピグメントレッド192、C.I.ピグメントレッド202、C.I.ピグメントレッド206、C.I.ピグメントレッド207、C.I.ピグメントレッド209、C.I.ピグメントバイオレット19、C.I.ピグメントバイオレット42などが挙げられる。前記モノアゾイエローの代表的な例としては、C.I.ピグメントイエロー74、C.I.ピグメントイエロー109、C.I.ピグメントイエロー128、C.I.ピグメントイエロー151などが挙げられる。前記ジスアゾイエローの代表的な例としては、C.I.ピグメントイエロー14、C.I.ピグメントイエロー16、C.I.ピグメントイエロー17などが挙げられる。前記複素環式イエローの代表的な例としては、C.I.ピグメントイエロー117、C.I.ピグメントイエロー138などが挙げられる。その他の適切な着色顔料としては、TheColorIndex、第三版TheSocietyofDyersandColourists,1982に記載されている。前記無機顔料としては、例えば、二酸化チタン、シリカ、アルミナ、酸化鉄、水酸化鉄、酸化スズ等が挙げられるが、粒子形状はアスペクト比が小さいものが好ましく、球形が最も好ましい。また、前記無機顔料の色は、カラーの色材を表面に吸着させる場合は、透明あるいは白色であることが好ましいが、黒の色材を表面に吸着させる場合は、黒色の無機顔料を用いても構わない。前記無機顔料粒子の一次粒子径は100nm以下が好ましく、5~50nmがより好ましい。前記無機顔料粒子と色材である有機顔料又はカーボンブラックとの質量比は、3:1~1:3が好ましく、3:2~1:2がより好ましく。前記色材が少ないと発色性や着色力が低下することがあり、色材が多くなると透明性や色調が悪くなることがある。このような無機顔料粒子を有機顔料又はカーボンブラックで被覆した色材粒子としては、戸田工業株式会社製のシリカ/カーボンブラック複合材料、シリカ/フタロシアニンPB15:3複合材料、シリカ/ジスアゾイエロー複合材料、シリカ/キナクリドンPR122複合材料などが一次平均粒径が小さいので、好適に用いることができる。ここで、20nmの一次粒子径を持つ無機顔料粒子を等量の有機顔料で被覆した場合、この顔料の一次粒子径は25nm程度になる。これに適当な分散剤を用いて一次粒子まで分散できれば、分散粒子径が25nmの非常に微細な顔料分散インクを作製することができる。前記複合顔料は表面の有機顔料のみが分散に寄与するだけでなく、厚み約2.5nmの有機顔料の薄層を通して中心にある無機顔料の性質も現れてくるため、両者を同時に分散安定化できる顔料分散剤の選択も重要である。前記着色剤の前記記録用インクにおける含有量は、固形分で2~15質量が好ましく、3~12質量がより好ましい。前記含有量が2質量未満であると、インクの発色性及び画像濃度が低くなってしまうことがあり、15質量を超えると、インクが増粘して吐出性が悪くなってしまうことがあり、更に経済的にも好ましくない。-界面活性剤-前記界面活性剤として、着色剤の種類や湿潤剤の組み合わせによって分散安定性を損なわず、表面張力が低く、浸透性、レベリング性の高いものが好ましく、アニオン系界面活性剤、ノニオン系界面活性剤、シリコーン系界面活性剤及びフッ素系界面活性剤から選択される少なくとも1種が好適である。これらの中でも、シリコーン系界面活性剤及びフッ素系界面活性剤が特に好ましい。これら界面活性剤は、1種を単独、又は2種以上を混合して用いることができる。前記フッ素系界面活性剤としては、フッ素置換した炭素数が2~16であるものが好ましく、フッ素置換した炭素数が4~16であるものがより好ましい。前記フッ素置換した炭素数が2未満であると、フッ素の効果が得られないことがあり、16を超えると、インク保存性などの問題が生じることがある。前記フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物、などが挙げられる。これらの中でも、パーフルオロアルキルエーテル基を側鎖に有するポリオキシアルキレンエーテルポリマー化合物は起泡性が少なく、特に好ましい。さらに好ましくは、下記一般式VIIで表されるフッ素系界面活性剤である。CF3CF2CF2CF2m-CH2CH2OCH2CH2OnH一般式VIIただし、前記一般式中、mは0~10の整数を表す。nは1~40の整数を表す。前記パーフルオロアルキルスルホン酸化合物としては、例えば、パーフルオロアルキルスルホン酸、パーフルオロアルキルスルホン酸塩、などが挙げられる。前記パーフルオロアルキルカルボン酸化合物としては、例えば、パーフルオロアルキルカルボン酸、パーフルオロアルキルカルボン酸塩、などが挙げられる。前記パーフルオロアルキルリン酸エステル化合物としては、例えば、パーフルオロアルキルリン酸エステル、パーフルオロアルキルリン酸エステルの塩、などが挙げられる。前記パーフルオロアルキルエーテル基を側鎖に有するポリオキシアルキレンエーテルポリマー化合物としては、パーフルオロアルキルエーテル基を側鎖に有するポリオキシアルキレンエーテルポリマー、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩、などが挙げられる。これらフッ素系界面活性剤における塩の対イオンとしては、Li、Na、K、NH4、NH3CH2CH2OH、NH2CH2CH2OH2、NHCH2CH2OH3などが挙げられる。前記フッ素系界面活性剤としては、適宜合成したものを使用してもよいし、市販品を使用してもよい。該市販品としては、例えば、サーフロンS-111、S-112、S-113、S-121、S-131、S-132、S-141、S-145いずれも、旭硝子株式会社製;フルラードFC-93、FC-95、FC-98、FC-129、FC-135、FC-170C、FC-430、FC-431いずれも、住友スリーエム株式会社製;メガファックF-470、F-1405、F-474いずれも、大日本インキ化学工業株式会社製;ゾニールZonylTBS、FSP、FSA、FSN-100、FSN、FSO-100、FSO、FS-300、URいずれも、DuPont社製;FT-110、FT-250、FT-251、FT-400S、FT-150、FT-400SWいずれも、株式会社ネオス社製、ポリフォックスPF-151Nオムノバ社製などが挙げられ、これらの中でも、良好な印字品質、特に発色性、紙に対する均染性が著しく向上する点から、DuPont社製のFS-300、株式会社ネオス製のFT-110、FT-250、FT-251、FT-400S、FT-150、FT-400SW及びオムノバ社製のポリフォックスPF-151Nが特に好ましい。前記フッ素系界面活性剤の具体例としては、下記一般式VIIIで表されるものが好適である。1アニオン系フッ素系界面活性剤ただし、前記一般式中、Rfは、下記一般式IX乃至一般式XIで表されるフッ素含有疎水基の混合物を表す。Aは、-SO3X、-COOX、又は-PO3Xただし、Xは対アニオンであり、具体的には、水素原子、Li、Na、K、NH4、NH3CH2CH2OH、NH2CH2CH2OH2、又はNHCH2CH2OH3が挙げられるを表す。ただし、前記一般式中、Rf’は下記構造式XIIで表されるフッ素含有基を表す。Xは、上記と同じ意味を表す。nは1又は2の整数、mは2-nを表す。ただし、前記構造式中、nは3~10の整数を表す。ただし、前記構造式中、Rf’及びXは、上記と同じ意味を表す。ただし、前記構造式中、Rf’及びXは、上記と同じ意味を表す。2ノニオン系フッ素系界面活性剤ただし、前記構造式中、Rfは、上記と同じ意味を表す。nは5~20の整数を表す。ただし、前記構造式中、Rf’は、上記と同じ意味を表す。nは1~40の整数を表す。3両性フッ素系界面活性剤ただし、前記構造式中、Rfは、上記と同じ意味を表す。4オリゴマー型フッ素系界面活性剤ただし、前記構造式中、Rfは、下記構造式XIXで表されるフッ素含有基を表す。nは0~10の整数を表す。Xは、上記と同じ意味を表す。ただし、前記構造式中、nは1~4の整数を表す。ただし、前記構造式中、Rfは、上記と同じ意味を表す。lは0~10の整数、mは0~10の整数、nは0~10の整数をそれぞれ表す。前記シリコーン系界面活性剤としては、特に制限はなく、目的に応じて適宜選択することができるが、高pHでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するポリエーテル変性シリコーン系界面活性剤が水系界面活性剤として良好な性質を示すので特に好ましい。このような界面活性剤としては、適宜合成したものを使用してもよいし、市販品を使用してもよい。該市販品としては、例えば、ビックケミー株式会社、信越シリコーン株式会社、東レダウコーニングシリコーン株式会社などから容易に入手できる。前記ポリエーテル変性シリコーン系界面活性剤としては、特に制限はなく、目的に応じて適宜選択することができ、例えば、下記構造式で表されるポリアルキレンオキシド構造をジメチルポリシロキサンのSi部側鎖に導入した化合物、などが挙げられる。ただし、前記構造式中、m、n、a、及びbは整数を表す。R及びR’はアルキル基、アルキレン基を表す。前記ポリエーテル変性シリコーン系界面活性剤としては、市販品を用いることができ、例えば、KF-618、KF-642、KF-643いずれも、信越化学工業株式会社製、などが挙げられる。前記アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。前記ノニオン系界面活性剤としては、例えば、ポリオキシエチレンアルキルエーテル、ポリオキシプロピレンポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド、などが挙げられる。前記界面活性剤の前記記録用インク中における含有量は、0.01~3.0質量が好ましく、0.5~2質量がより好ましい。前記含有量が0.01質量未満であると、界面活性剤を添加した効果が無くなることがあり、3.0質量を超えると、記録用メディアへの浸透性が必要以上に高くなり、画像濃度の低下や裏抜けが発生することがある。-浸透剤-本発明の記録用インクは、浸透剤として、炭素数8~11のポリオール化合物又はグリコールエーテル化合物を少なくとも1種を含有することが好ましい。これらは、25°Cの水中において0.2~5.0質量の間の溶解度を有するものが好ましい。これらの中でも、2-エチル-1,3-ヘキサンジオール[溶解度:4.225°C]、2,2,4-トリメチル-1,3-ペンタンジオール[溶解度:2.025°C]が特に好ましい。その他のポリオール化合物として、脂肪族ジオールとしては、例えば、2-エチル-2-メチル-1,3-プロパンジオール、3,3-ジメチル-1,2-ブタンジオール、2,2-ジエチル-1,3-プロパンジオール、2-メチル-2-プロピル-1,3-プロパンジオール、2,4-ジメチル-2,4-ペンタンジオール、2,5-ジメチル-2,5-ヘキサンジオール、5-ヘキセン-1,2-ジオールなどが挙げられる。その他の併用できる浸透剤としては、インク中に溶解し、所望の物性に調整できるものであれば特に制限はなく、目的に応じて適宜選択することができるが、例えば、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキル及びアリールエーテル類、エタノール等の低級アルコール類、などが挙げられる。前記浸透剤の前記記録用インクにおける含有量は、0.1~4.0質量が好ましい。前記含有量が0.1質量未満であると、速乾性が得られず滲んだ画像となることがあり、4.0質量を超えると、着色剤の分散安定性が損なわれ、ノズルが目詰まりしやすくなったり、また記録用メディアへの浸透性が必要以上に高くなり、画像濃度の低下や裏抜けが発生することがある。-水分散性樹脂-前記水分散性樹脂としては、造膜性画像形成性に優れ、かつ高撥水性、高耐水性、高耐候性を備えて、高耐水性で高画像濃度高発色性の画像記録に有用である。例えば、縮合系合成樹脂、付加系合成樹脂、天然高分子化合物などが挙げられる。前記縮合系合成樹脂としては、例えば、ポリエステル樹脂、ポリウレタン樹脂、ポリエポキシ樹脂、ポリアミド樹脂、ポリエーテル樹脂、ポリメタアクリル樹脂、アクリル-シリコーン樹脂、フッ素系樹脂などが挙げられる。前記付加系合成樹脂としては、例えば、ポリオレフィン樹脂、ポリスチレン系樹脂、ポリビニルアルコール系樹脂、ポリビニルエステル系樹脂、ポリアクリル酸系樹脂、不飽和カルボン酸系樹脂などが挙げられる。前記天然高分子化合物としては、例えば、セルロース類、ロジン類、天然ゴムなどが挙げられる。この中でも、特にポリウレタン樹脂微粒子、アクリル-シリコーン樹脂微粒子及びフッ素系樹脂微粒子が好ましい。また、前記水分散性樹脂を2種類以上併用することは全く問題ない。前記フッ素系樹脂としては、フルオロオレフィン単位を有するフッ素系樹脂微粒子が好ましく、これらの中でも、フルオロオレフィン単位及びビニルエーテル単位から構成されるフッ素含有ビニルエーテル系樹脂微粒子が特に好ましい。前記フルオロオレフィン単位としては、特に制限はなく、目的に応じて適宜選択することができるが、例えば-CF2CF2-、-CF2CFCF3-、-CF2CFCl-などが挙げられる。前記ビニルエーテル単位としては、特に制限はなく、目的に応じて適宜選択することができるが、例えば、下記構造式で表される化合物などが挙げられる。前記フルオロオレフィン単位及びビニルエーテル単位から構成されるフッ素含有ビニルエーテル系樹脂微粒子としては、上記フルオロオレフィン単位とビニルエーテル単位が交互に共重合してなる交互共重合体が好ましい。このようなフッ素系樹脂微粒子としては、適宜合成したものを使用してもよいし、市販品を使用してもよい。該市販品としては、例えば、大日本インキ化学工業株式会社製のフルオネートFEM-500、FEM-600、ディックガードF-52S、F-90、F-90M、F-90N,アクアフランTE-5A;旭硝子株式会社製のルミフロンFE4300、FE4500、FE4400、アサヒガードAG-7105、AG-950、AG-7600、AG-7000、AG-1100などが挙げられる。前記水分散性樹脂は、ホモポリマーとして使用されてもよく、また、コポリマーして使用して複合系樹脂として用いてもよく、単相構造型及びコアシェル型、パワーフィード型エマルジョンのいずれのものも使用できる。前記水分散性樹脂としては、樹脂自身が親水基を持ち自己分散性を持つもの、樹脂自身は分散性を持たず界面活性剤や親水基をもつ樹脂にて分散性を付与したものが使用できる。これらの中でも、ポリエステル樹脂やポリウレタン樹脂のアイオノマーや不飽和単量体の乳化及び懸濁重合によって得られた樹脂粒子のエマルジョンが最適である。不飽和単量体の乳化重合の場合には、不飽和単量体、重合開始剤、界面活性剤、連鎖移動剤、キレート剤、及びpH調整剤などを添加した水にて反応させ樹脂エマルジョンを得るため、容易に水分散性樹脂を得ることができ、樹脂構成を容易に替えやすいため目的の性質を作りやすい。前記不飽和単量体としては、例えば、不飽和カルボン酸類、単官能又は多官能のメタアクリル酸エステル単量体類、メタアクリル酸アミド単量体類、芳香族ビニル単量体類、ビニルシアノ化合物単量体類、ビニル単量体類、アリル化合物単量体類、オレフィン単量体類、ジエン単量体類、不飽和炭素を持つオリゴマー類などを単独及び複数組み合わせて用いることができる。これらの単量体を組み合わせることで柔軟に性質を改質することが可能であり、オリゴマー型重合開始剤を用いて重合反応、グラフト反応を行うことで樹脂の特性を改質することもできる。前記不飽和カルボン酸類としては、例えば、アクリル酸、メタクリル酸、イタコン酸、フマール酸、マレイン酸等が挙げられる。前記単官能のメタアクリル酸エステル単量体類としては、例えば、メチルメタクリレート、エチルメタクリレート、イソプロピルメタクリレート、n-ブチルメタクリレート、イソブチルメタクリレート、n-アミルメタクリレート、イソアミルメタクリレート、n-ヘキシルメタクリレート、2-エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート、2-ヒドロキシエチルメタクリレート、2-ヒドロキシプロピルメタクリレート、ジメチルアミノエチルメタクリレート、メタクリロキシエチルトリメチルアンモニウム塩、3-メタクリロキシプロピルトリメトキシシラン、メチルアクリレート、エチルアクリレート、イソプロピルアクリレート、n-ブチルアクリレート、イソブチルアクリレート、n-アミルアクリレート、イソアミルアクリレート、n-へキシルアクリレート、2-エチルへキシルアクリレート、オクチルアクリレート、デシルアクリレート、ドデシルアクリレート、オクタデシルアクリレート、シクロへキシルアクリレート、フェニルアクリレート、ベンジルアクリレート、グリシジルアクリレート、2-ヒドロキシエチルアクリレート、2-ヒドロキシプロピルアクリレート、ジメチルアミノエチルアクリレート、アクリロキシエチルトリメチルアンモニウム塩、などが挙げられる。前記多官能のメタアクリル酸エステル単量体類としては、例えば、エチレングリコールジメタクリレート、ジエチレングリコールジメタクリレート、トリエチレングリコールジメタクリレート、ポリエチレングリコールジメタクリレート、1,3-ブチレングリコールジメタクリレート、1,4-ブチレングリコールジメタクリレート、1,6-ヘキサンジオールジメタクリレート、ネオペンチルグリコールジメタクリレート、ジプロピレングリコールジメタクリレート、ポリプロピレングリコールジメタクリレート、ポリブチレングリコールジメタクリレート、2,2’-ビス4-メタクリロキシジエトキシフェニルプロパン、トリメチロールプロパントリメタクリレート、トリメチロールエタントリメタクリレート、ポリエチレングリコールジアクリレート、トリエチレングリコールジアクリレート、1,3-ブチレングリコールジアクリレート、1,4-ブチレングリコールジアクリレート、1,6-ヘキサンジオールジアクリレート、ネオペンチルグリコールジアクリレート、1,9-ノナンジオールジアクリレート、ポリプロピレングリコールジアクリレート、2,2’-ビス4-アクリロキシプロピロキシフェニルプロパン、2,2’-ビス4-アクリロキシジエトキシフェニルプロパントリメチロールプロパントリアクリレート、トリメチロールエタントリアクリレート、テトラメチロールメタントリアクリレート、ジトリメチロールテトラアクリレート、テトラメチロールメタンテトラアクリレート、ペンタエリスリトールテトラアクリレート、ジペンタエリスリトールヘキサアクリレート、などが挙げられる。前記メタアクリル酸アミド単量体類としては、例えば、アクリルアミド、メタクリルアミド、N,N-ジメチルアクリルアミド、メチレンビスアクリルアミド、2-アクリルアミド-2-メチルプロパンスルホン酸等が挙げられる。前記芳香族ビニル単量体類としては、例えば、スチレン、α-メチルスチレン、ビニルトルエン、4-t-ブチルスチレン、クロルスチレン、ビニルアニソール、ビニルナフタレン、ジビニルベンゼン等が挙げられる。前記ビニルシアノ化合物単量体類としては、例えば、アクリロニトリル、メタクリロニトリル等が挙げられる。前記ビニル単量体類としては、例えば、酢酸ビニル、塩化ビニリデン、塩化ビニル、ビニルエーテル、ビニルケトン、ビニルピロリドン、ビニルスルホン酸又はその塩、ビニルトリメトキシシラン、ビニルトリエトキシシラン等が挙げられる。前記アリル化合物単量体類としては、例えば、アリルスルホン酸その塩、アリルアミン、アリルクロライド、ジアリルアミン、ジアリルジメチルアンモニウム塩等が挙げられる。前記オレフィン単量体類としては、例えば、エチレン、プロピレン等が挙げられる。前記ジエン単量体類としては、例えば、ブタジエン、クロロプレン等が挙げられる。前記不飽和炭素を持つオリゴマー類としては、例えば、メタクリロイル基を持つスチレンオリゴマー、メタクリロイル基を持つスチレン-アクリロニトリルオリゴマー、メタクリロイル基を持つメチルメタクリレートオリゴマー、メタクリロイル基を持つジメチルシロキサンオリゴマー、アクリロイル基を持つポリエステルオリゴマー等が挙げられる。前記水分散性樹脂は、強アルカリ性、強酸性下では分散破壊や加水分解などの分子鎖の断裂が引き起こされるため、pHは4~12が好ましく、特に水分散着色剤との混和性の点からpHは6~11がより好ましく、7~9が更に好ましい。前記水分散性樹脂の平均粒径D50は、分散液の粘度と関係しており、組成が同じものでは粒径が小さくなるほど同一固形分での粘度が大きくなる。インク化した時に過剰な高粘度にならないためにも水分散性樹脂の平均粒子径D50は50nm以上が好ましい。また、粒径が数十μmになるとインクジェットヘッドのノズル口より大きくなるため使用できない。ノズル口より小さくとも粒子径の大きな粒子がインク中に存在すると吐出性を悪化させる。そこで、インク吐出性を阻害させないために平均粒子径D50は200nm以下がより好ましく、150nm以下が更に好ましい。また、前記水分散性樹脂は、前記水分散着色剤を紙面に定着させる働きを有し、常温で被膜化して色材の定着性を向上させることが好ましい。そのため、前記水分散性樹脂の最低造膜温度MFTは30°C以下であることが好ましい。また、前記水分散性樹脂のガラス転移温度が-40°C以下になると樹脂皮膜の粘稠性が強くなり印字物にタックが生じるため、ガラス転移温度が-30°C以上の水分散性樹脂であることが好ましい。前記水分散性樹脂の前記記録用インクにおける含有量は、固形分で、2~30質量が好ましく、5~25質量がより好ましい。ここで、前記着色剤、着色剤中の顔料、及び前記水分散性樹脂の固形分含有量は、例えば、インク中から着色剤と水分散性樹脂分のみを分離する方法により測定することができる。また、着色剤として顔料を用いている場合には、熱質量分析により質量減少率を評価することで着色剤と水分散性樹脂との比率を測定できる。また、着色剤の分子構造が明らかな場合には、顔料や染料ではNMRを用いて着色剤の固形分量を定量することが可能であり、重金属原子、分子骨格に含まれる無機顔料、含金有機顔料、含金染料では蛍光X線分析を用いることで着色剤の固形分量を定量することが可能である。-その他の成分-前記その他の成分としては、特に制限はなく、必要に応じて適宜選択することができ、例えば、pH調整剤、防腐防黴剤、キレート試薬、防錆剤、酸化防止剤、紫外線吸収剤、酸素吸収剤、光安定化剤、などが挙げられる。前記pH調整剤としては、調合されるインクジェット用インクに悪影響を及ぼさずにpHを7~11に調整できるものであれば特に制限はなく、目的に応じて適宜選択することができるが、例えば、アルコールアミン類、アルカリ金属元素の水酸化物、アンモニウムの水酸化物、ホスホニウム水酸化物、アルカリ金属の炭酸塩、などが挙げられる。前記pHが7未満及び11を超えるとインクジェットのヘッドやインク供給ユニットを溶かし出す量が大きく、インクの変質や漏洩、吐出不良などの不具合が生じることがある。前記アルコールアミン類としては、例えば、ジエタノールアミン、トリエタノールアミン、2-アミノ-2-エチル-1,3プロパンジオール等が挙げられる。前記アルカリ金属元素の水酸化物としては、例えば、水酸化リチウム、水酸化ナトリウム、水酸化カリウムなどが挙げられる。前記アンモニウムの水酸化物としては、例えば、水酸化アンモニウム、第4級アンモニウム水酸化物、第4級ホスホニウム水酸化物などが挙げられる。前記アルカリ金属の炭酸塩としては、例えば、炭酸リチウム、炭酸ナトリウム、炭酸カリウム等が挙げられる。前記防腐防黴剤としては、例えば、デヒドロ酢酸ナトリウム、ソルビン酸ナトリウム、2-ピリジンチオール-1-オキサイドナトリウム、安息香酸ナトリウム、ペンタクロロフェノールナトリウム、等が挙げられる。前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。前記酸化防止剤としては、例えば、フェノール系酸化防止剤ヒンダードフェノール系酸化防止剤を含む、アミン系酸化防止剤、硫黄系酸化防止剤、リン系酸化防止剤、などが挙げられる。前記フェノール系酸化防止剤ヒンダードフェノール系酸化防止剤を含むとしては、例えば、ブチル化ヒドロキシアニソール、2,6-ジ-tert-ブチル-4-エチルフェノール、ステアリル-β-3,5-ジ-tert-ブチル-4-ヒドロキシフェニルプロピオネート、2,2’-メチレンビス4-メチル-6-tert-ブチルフェノール、2,2’-メチレンビス4-エチル-6-tert-ブチルフェノール、4,4’-ブチリデンビス3-メチル-6-tert-ブチルフェノール、3,9-ビス[1,1-ジメチル-2-[β-3-tert-ブチル-4-ヒドロキシ-5-メチルフェニルプロピオニルオキシ]エチル]2,4,8,10-テトライキサスピロ[5,5]ウンデカン、1,1,3-トリス2-メチル-4-ヒドロキシ-5-tert-ブチルフェニルブタン、1,3,5-トリメチル-2,4,6-トリス3,5-ジ-tert-ブチル-4-ヒドロキシベンジルベンゼン、テトラキス[メチレン-3-3’,5’-ジ-tert-ブチル-4’-ヒドロキシフェニルプロピオネート]メタン、などが挙げられる。前記アミン系酸化防止剤としては、例えば、フェニル-β-ナフチルアミン、α-ナフチルアミン、N,N’-ジ-sec-ブチル-p-フェニレンジアミン、フェノチアジン、N,N’-ジフェニル-p-フェニレンジアミン、2,6-ジ-tert-ブチル-p-クレゾール、2,6-ジ-tert-ブチルフェノール、2,4-ジメチル-6-tert-ブチル-フェノール、ブチルヒドロキシアニソール、2,2’-メチレンビス4-メチル-6-tert-ブチルフェノール、4,4’-ブチリデンビス3-メチル-6-tert-ブチルフェノール、4,4’-チオビス3-メチル-6-tert-ブチルフェノール、テトラキス[メチレン-33,5-ジ-tert-ブチル-4-ジヒドロキフェニルプロピオネート]メタン、1,1,3-トリス2-メチル-4-ヒドロキシ-5-tert-ブチルフェニルブタン、等が挙げられる。前記硫黄系酸化防止剤としては、例えば、ジラウリル3,3’-チオジプロピオネート、ジステアリルチオジプロピオネート、ラウリルステアリルチオジプロピオネート、ジミリスチル3,3’-チオジプロピオネート、ジステアリルβ,β’-チオジプロピオネート、2-メルカプトベンゾイミダゾール、ジラウリルサルファイド等が挙げられる。前記リン系酸化防止剤としては、トリフェニルフォスファイト、オクタデシルフォスファイト、トリイソデシルフォスファイト、トリラウリルトリチオフォスファイト、トリノニルフェニルフォスファイト、等が挙げられる。前記紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。前記ベンゾフェノン系紫外線吸収剤としては、例えば、2-ヒドロキシ-4-n-オクトキシベンゾフェノン、2-ヒドロキシ-4-n-ドデシルオキシベンゾフェノン、2,4-ジヒドロキシベンゾフェノン、2-ヒドロキシ-4-メトキシベンゾフェノン、2,2’,4,4’-テトラヒドロキシベンゾフェノン、等が挙げられる。前記ベンゾトリアゾール系紫外線吸収剤としては、例えば、2-2’-ヒドロキシ-5’-tert-オクチルフェニルベンゾトリアゾール、2-2’-ヒドロキシ-5’-メチルフェニルベンゾトリアゾール、2-2’-ヒドロキシ-4’-オクトキシフェニルベンゾトリアゾール、2-2’-ヒドロキシ-3’-tert-ブチル-5’-メチルフェニル-5-クロロベンゾトリアゾール、等が挙げられる。前記サリチレート系紫外線吸収剤としては、例えば、フェニルサリチレート、p-tert-ブチルフェニルサリチレート、p-オクチルフェニルサリチレート、等が挙げられる。前記シアノアクリレート系紫外線吸収剤としては、例えば、エチル-2-シアノ-3,3’-ジフェニルアクリレート、メチル-2-シアノ-3-メチル-3-p-メトキシフェニルアクリレート、ブチル-2-シアノ-3-メチル-3-p-メトキシフェニルアクリレート、等が挙げられる。前記ニッケル錯塩系紫外線吸収剤としては、例えば、ニッケルビスオクチルフェニルサルファイド、2,2’-チオビス4-tert-オクチルフェレート-n-ブチルアミンニッケルII、2,2’-チオビス4-tert-オクチルフェレート-2-エチルヘキシルアミンニッケルII、2,2’-チオビス4-tert-オクチルフェレートトリエタノールアミンニッケルII、等が挙げられる。本発明のインクジェット用インクは、水溶性有機溶剤湿潤剤、着色剤、界面活性剤、及び水、更に必要に応じて浸透剤、水分散性樹脂、及びその他の成分を水性媒体中に分散又は溶解し、更に必要に応じて攪拌混合して製造する。前記分散は、例えば、サンドミル、ホモジナイザー、ボールミル、ペイントシャイカー、超音波分散機等により行うことができ、攪拌混合は通常の攪拌羽を用いた攪拌機、マグネチックスターラー、高速の分散機等で行うことができる。本発明のインクジェット用インクの物性としては、特に制限はなく、目的に応じて適宜選択することができ、例えば、粘度、表面張力等が以下の範囲であることが好ましい。前記インクジェット用インクの25°Cでの粘度は5~25mPasが好ましく、更に好ましくは7.0~20mPasである。前記インク粘度が5mPas以上とすることによって、印字濃度や文字品位を向上させる効果が得られる。一方、インク粘度を25mPas以下に抑えることで、吐出性を確保することができる。ここで、前記粘度は、例えば、粘度計RE-550L、東機産業株式会社製を使用して、25°Cで測定することができる。前記インクジェット用インクの表面張力としては、25°Cで、35mN/m以下が好ましく、32mN/m以下がより好ましい。前記表面張力が、35mN/mを超えると、記録用メディア上のインクのレベリングが起こりにくく、乾燥時間の長時間化を招くことがある。本発明のインクジェット用インクの着色としては、特に制限はなく、目的に応じて適宜選択することができ、イエロー、マゼンタ、シアン、ブラックなどが挙げられる。これらの着色を2種以上併用したインクセットを使用して記録を行うと、多色画像を形成することができ、全色併用したインクセットを使用して記録を行うと、フルカラー画像を形成することができる。本発明のインクジェット用インクは、インクジェットヘッドとして、インク流路内のインクを加圧する圧力発生手段として圧電素子を用いてインク流路の壁面を形成する振動板を変形させてインク流路内容積を変化させてインク滴を吐出させるいわゆるピエゾ型のもの特開平2-51734号公報参照、あるいは、発熱抵抗体を用いてインク流路内でインクを加熱して気泡を発生させるいわゆるサーマル型のもの特開昭61-59911号公報参照、インク流路の壁面を形成する振動板と電極とを対向配置し、振動板と電極との間に発生させる静電力によって振動板を変形させることで,インク流路内容積を変化させてインク滴を吐出させる静電型のもの特開平6-71882号公報参照などのいずれのインクジェットヘッドを搭載するプリンタにも良好に使用できる。本発明のインクジェット用インクはインクジェット記録方式による画像形成装置プリンタ等において好適に使用することができ、例えば、印字又は印字前後に被記録用紙及び前記インクジェット用インクを50~200°Cで加熱し、印字定着を促進する機能を有するプリンタ等に使用することもでき、以下の本発明のインクメディアセット、インクカートリッジ、インクジェット記録方法、インクジェット記録装置、及びインク記録物に特に好適に使用することができる。インクメディアセット本発明のインクジェット用インクと記録用メディアとを組み合わせてインクメディアセットとすることができる。<記録用メディア>前記記録用メディアとしては、特に制限はなく、目的に応じて適宜選択することができ、例えば、普通紙、光沢紙、特殊紙、布、フィルム、OHPシート、汎用印刷用紙などが好適に使用可能である。これらの中でも、印刷画像のような非常に綺麗なインク記録物を得るためには、支持体と、該支持体の少なくとも一方の面に塗工された塗工層とを有してなり、かつ動的走査吸液計で測定した接触時間100msにおける純水の該記録用メディアへの転移量が2~35ml/m2であり、かつ接触時間400msにおける純水の該記録用メディアへの転移量が3~40ml/m2の記録用メディアが用いられる。前記動的走査吸液計で測定した接触時間100msにおける純水の該記録用メディアへの転移量は2~5ml/m2が好ましく、接触時間400msにおける純水の該記録用メディアへの転移量は3~10ml/m2が好ましい。前記接触時間100msでの前記インク及び純水の転移量が少なすぎると、ビーディング濃度ムラが発生しやすくなることがあり、多すぎると、記録後のインクドット径が所望の径よりも小さくなりすぎることがある。前記接触時間400msでの前記インク及び純水の転移量が少なすぎると、乾燥性が不十分であるため、拍車痕が発生しやすくなることがあり、多すぎると、乾燥後の画像部の光沢が低くなりやすくなることがある。ここで、前記動的走査吸液計dynamicscanningabsorptometer;DSA,紙パ技協誌、第48巻、1994年5月、第88~92頁、空閑重則は、極めて短時間における吸液量を正確に測定できる装置である。前記動的走査吸液計は、吸液の速度をキャピラリー中のメニスカスの移動から直読する、試料を円盤状とし、この上で吸液ヘッドをらせん状に走査する、予め設定したパターンに従って走査速度を自動的に変化させ、1枚の試料で必要な点の数だけ測定を行う、という方法によって測定を自動化したものである。紙試料への液体供給ヘッドはテフロン登録商標管を介してキャピラリーに接続され、キャピラリー中のメニスカスの位置は光学センサで自動的に読み取られる。具体的には、動的走査吸液計K350シリーズD型、協和精工株式会社製を用いて、純水の転移量を測定した。接触時間100ms及び接触時間400msにおける転移量は、それぞれ接触時間の近隣接触時間における転移量の測定値から補間により求めることができる。-支持体-前記支持体としては、特に制限はなく、目的に応じて適宜選択することができ、例えば、木材繊維主体の紙、木材繊維及び合成繊維を主体とした不織布のようなシート状物質などが挙げられる。前記紙としては、特に制限はなく、公知のものの中から目的に応じて適宜選択することができ、例えば、木材パルプ、古紙パルプなどが用いられる。前記木材パルプとしては、例えば、広葉樹晒クラフトパルプLBKP、針葉樹晒クラフトパルプNBKP、NBSP、LBSP、GP、TMPなどが挙げられる。前記古紙パルプの原料としては、財団法人古紙再生促進センターの古紙標準品質規格表に示されている、上白、罫白、クリーム白、カード、特白、中白、模造、色白、ケント、白アート、特上切、別上切、新聞、雑誌などが挙げられる。具体的には、情報関連用紙である非塗工コンピュータ用紙、感熱紙、感圧紙等のプリンタ用紙;PPC用紙等のOA古紙;アート紙、コート紙、微塗工紙、マット紙等の塗工紙;上質紙、色上質、ノート、便箋、包装紙、ファンシーペーパー、中質紙、新聞用紙、更紙、スーパー掛け紙、模造紙、純白ロール紙、ミルクカートン等の非塗工紙、などの紙や板紙の古紙で、化学パルプ紙、高歩留りパルプ含有紙などが挙げられる。これらは、1種単独で使用してもよいし、2種以上を併用してもよい。前記古紙パルプは、一般的に、以下の4工程の組み合わせから製造される。1離解は、古紙をパルパーにて機械力と薬品で処理して繊維状にほぐし、印刷インキを繊維より剥離する。2除塵は、古紙に含まれる異物プラスチックなど及びゴミをスクリーン、クリーナー等により除去する。3脱墨は、繊維より界面活性剤を用いて剥離された印刷インキをフローテーション法、又は洗浄法で系外に除去する。4漂白は、酸化作用や還元作用を用いて、繊維の白色度を高める。前記古紙パルプを混合する場合、全パルプ中の古紙パルプの混合比率は、記録後のカール対策から40以下が好ましい。前記支持体に使用される内添填料としては、例えば、白色顔料として従来公知の顔料が用いられる。前記白色顔料としては、例えば、軽質炭酸カルシウム、重質炭酸カルシウム、カオリン、クレー、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成シリカ、水酸化アルミニウム、アルミナ、リトポン、ゼオライト、炭酸マグネシウム、水酸化マグネシウム等のような白色無機顔料;スチレン系プラスチックピグメント、アクリル系プラスチックピグメント、ポリエチレン、マイクロカプセル、尿素樹脂、メラミン樹脂等のような有機顔料、などが挙げられる。これらは、1種単独で使用してもよいし、2種以上を併用してもよい。前記支持体を抄造する際に使用される内添サイズ剤としては、例えば、中性抄紙に用いられる中性ロジン系サイズ剤、アルケニル無水コハク酸ASA、アルキルケテンダイマーAKD、石油樹脂系サイズ剤などが挙げられる。これらの中でも、中性ロジンサイズ剤又はアルケニル無水コハク酸が特に好適である。前記アルキルケテンダイマーは、そのサイズ効果が高いことから添加量は少なくて済むが、記録用紙メディア表面の摩擦係数が下がり滑りやすくなるため、インクジェット記録時の搬送性の点からは好ましくない場合がある。前記支持体の厚みは、特に制限はなく、目的に応じて適宜選択することができるが、50~300μmが好ましい。また、支持体の坪量は、45~290g/m2が好ましい。-塗工層-前記塗工層は、顔料及びバインダー結着剤を含有してなり、更に必要に応じて、界面活性剤、その他の成分を含有してなる。前記顔料としては、無機顔料、もしくは無機顔料と有機顔料を併用したものを用いることができる。前記無機顔料としては、例えば、カオリン、タルク、重質炭酸カルシウム、軽質炭酸カルシウム、亜硫酸カルシウム、非晶質シリカ、チタンホワイト、炭酸マグネシウム、二酸化チタン、水酸化アルミニウム、水酸化カルシウム、水酸化マグネシウム、水酸化亜鉛、クロライトなどが挙げられる。これらの中でも、カオリンは光沢発現性に優れており、オフセット印刷用の用紙に近い風合いとすることができる点から特に好ましい。前記カオリンには、デラミネーテッドカオリン、焼成カオリン、表面改質等によるエンジニアードカオリン等があるが、光沢発現性を考慮すると、粒子径が2μm以下の割合が80質量以上の粒子径分布を有するカオリンが、カオリン全体の50質量以上を占めていることが好ましい。前記カオリンの添加量は、前記バインダー100質量部に対し50質量部以上が好ましい。前記添加量が50質量部未満であると、光沢度において十分な効果が得られないことがある。前記添加量の上限は特に制限はないが、カオリンの流動性、特に高せん断力下での増粘性を考慮すると、塗工適性の点から、90質量部以下がより好ましい。前記有機顔料としては、例えば、スチレン-アクリル共重合体粒子、スチレン-ブタジエン共重合体粒子、ポリスチレン粒子、ポリエチレン粒子等の水溶性ディスパージョンがある。これら有機顔料は2種以上が混合されてもよい。前記有機顔料の添加量は、前記塗工層の全顔料100質量部に対し2~20質量部が好ましい。前記有機顔料は、光沢発現性に優れていることと、その比重が無機顔料と比べて小さいことから、嵩高く、高光沢で、表面被覆性の良好な塗工層を得ることができる。前記添加量が2質量部未満であると、前記効果がなく、20質量部を超えると、塗工液の流動性が悪化し、塗工操業性の低下に繋がることと、コスト面からも経済的ではない。前記有機顔料には、その形態において、密実型、中空型、ドーナツ型等があるが、光沢発現性、表面被覆性及び塗工液の流動性のバランスを鑑み、平均粒子径D50は0.2~3.0μmが好ましく、より好ましくは空隙率40以上の中空型が採用される。前記バインダーとしては、水性樹脂を使用するのが好ましい。前記水性樹脂としては、水溶性樹脂及び水分散性樹脂の少なくともいずれかを好適に用いられる。前記水溶性樹脂としては、特に制限はなく、目的に応じて適宜選択することができ、例えば、ポリビニルアルコール、アニオン変性ポリビニルアルコール、カチオン変性ポリビニルアルコール、アセタール変性ポリビニルアルコール等のポリビニルアルコールの変性物;ポリウレタン;ポリビニルピロリドン及びポリビニルピロリドンと酢酸ビニルの共重合体、ビニルピロリドンとジメチルアミノエチルメタクリル酸の共重合体、四級化したビニルピロリドンとジメチルアミノエチルメタクリル酸の共重合体、ビニルピロリドンとメタクリルアミドプロピル塩化トリメチルアンモニウムの共重合体等のポリビニルピロリドンの変性物;カルボキシメチルセルロース、ヒドロキシエチルセルロース、ヒドロキシプロピルセルロース等のセルロース;カチオン化ヒドロキシエチルセルロース等のセルロースの変性物;ポリエステル、ポリアクリル酸エステル、メラミン樹脂、又はこれらの変性物、ポリエステルとポリウレタンの共重合体等の合成樹脂;ポリメタアクリル酸、ポリメタアクリルアミド、酸化澱粉、燐酸エステル化澱粉、自家変性澱粉、カチオン化澱粉、又は各種変性澱粉、ポリエチレンオキサイド、ポリアクリル酸ソーダ、アルギン酸ソーダ、などが挙げられる。これらは、1種単独で使用してもよいし、2種以上を併用してもよい。これらの中でも、インク吸収性の観点から、ポリビニルアルコール、カチオン変性ポリビニルアルコール、アセタール変性ポリビニルアルコール、ポリエステル、ポリウレタン、ポリエステルとポリウレタンの共重合体、などが特に好ましい。前記水分散性樹脂としては、特に制限はなく、目的に応じて適宜選択することができ、例えば、ポリ酢酸ビニル、エチレン-酢酸ビニル共重合体、ポリスチレン、スチレン-メタアクリル酸エステル共重合体、メタアクリル酸エステル系重合体、酢酸ビニル-メタアクリル酸エステル共重合体、スチレン-ブタジエン共重合体、エチレン-プロピレン共重合体、ポリビニルエーテル、シリコーン-アクリル系共重合体、などが挙げられる。また、メチロール化メラミン、メチロール化尿素、メチロール化ヒドロキシプロピレン尿素、イソシアネート等の架橋剤を含有してよいし、N-メチロールアクリルアミドなどの単位を含む共重合体で自己架橋性を持つものでもよい。これら水性樹脂の複数を同時に用いることも可能である。前記水性樹脂の添加量は、前記顔料100質量部に対し、2~100質量部が好ましく、3~50質量部がより好ましい。前記水性樹脂の添加量は記録用メディアの吸液特性が所望の範囲に入るように決定される。前記着色剤として水分散性の着色剤を使用する場合には、塗工層にカチオン性有機化合物は必ずしも配合する必要はないが、塗工層に配合されるカチオン性有機化合物は、特に制限はなく、目的に応じて適宜選択使用することができる。塗工層に配合されるカチオン性有機化合物としては、例えば、水溶性インク中の直接染料や酸性染料中のスルホン酸基、カルボキシル基、アミノ基等と反応して不溶な塩を形成する1級~3級アミン、4級アンモニウム塩のモノマー、オリゴマー、ポリマーなどが挙げられ、これらの中でも、オリゴマー又はポリマーが好ましい。前記カチオン性有機化合物としては、例えば、ジメチルアミンエピクロルヒドリン重縮合物、ジメチルアミンアンモニアエピクロルヒドリン縮合物、ポリメタクリル酸トリメチルアミノエチルメチル硫酸塩、ジアリルアミン塩酸塩アクリルアミド共重合物、ポリジアリルアミン塩酸塩二酸化イオウ、ポリアリルアミン塩酸塩、ポリアリルアミン塩酸塩ジアリルアミン塩酸塩、アクリルアミドジアリルアミン共重合物、ポリビニルアミン共重合物、ジシアンジアミド、ジシアンジアミド塩化アンモニウム尿素ホルムアルデヒド縮合物、ポリアルキレンポリアミンジシアンジアミドアンモニウム塩縮合物、ジメチルジアリルアンモニウムクロライド、ポリジアリルメチルアミン塩酸塩、ポリジアリルジメチルアンモニウムクロライド、ポリジアリルジメチルアンモニウムクロライド二酸化イオウ、ポリジアリルジメチルアンモニウムクロライドジアリルアミン塩酸塩誘導体、アクリルアミドジアリルジメチルアンモニウムクロライド共重合物、アクリル酸塩アクリルアミドジアリルアミン塩酸塩共重合物、ポリエチレンイミン、アクリルアミンポリマー等のエチレンイミン誘導体、ポリエチレンイミンアルキレンオキサイド変性物、などが挙げられる。これらは、1種単独で使用してもよいし、2種以上を併用してもよい。これらの中でも、ジメチルアミンエピクロルヒドリン重縮合物、ポリアリルアミン塩酸塩等の低分子量のカチオン性有機化合物と他の比較的高分子量のカチオン性有機化合物、例えば、ポリジアリルジメチルアンモニウムクロライド等とを組み合わせて使用するのが好ましい。併用により、単独使用の場合よりも画像濃度を向上させ、フェザリングが更に低減される。前記カチオン性有機化合物のコロイド滴定法ポリビニル硫酸カリウム、トルイジンブルー使用によるカチオン当量は3~8meq/gが好ましい。前記カチオン当量がこの範囲であれば上記乾燥付着量の範囲で良好な結果が得られる。ここで、前記コロイド滴定法によるカチオン当量の測定に当たっては、カチオン性有機化合物を固形分0.1質量となるように蒸留水で希釈し、pH調整は行わないものとする。前記カチオン性有機化合物の乾燥付着量は0.3~2.0g/m2が好ましい。前記カチオン性有機化合物の乾燥付着量が0.3g/m2より低いと、充分な画像濃度向上やフェザリング低減の効果が得られないことがある。前記塗工層に必要に応じて含有される界面活性剤としては、特に制限はなく、目的に応じて適宜選択することができるが、アニオン活性剤、カチオン活性剤、両性活性剤、非イオン活性剤のいずれも使用することができる。これらの中でも、非イオン活性剤が特に好ましい。前記界面活性剤を添加することにより、画像の耐水性が向上するとともに、画像濃度が高くなり、ブリーディングが改善される。前記非イオン活性剤としては、例えば、高級アルコールエチレンオキサイド付加物、アルキルフェノールエチレンオキサイド付加物、脂肪酸エチレンオキサイド付加物、多価アルコール脂肪酸エステルエチレンオキサイド付加物、高級脂肪族アミンエチレンオキサイド付加物、脂肪酸アミドエチレンオキサイド付加物、油脂のエチレンオキサイド付加物、ポリプロピレングリコールエチレンオキサイド付加物、グリセロールの脂肪酸エステル、ペンタエリスリトールの脂肪酸エステル、ソルビトール及びソルビタンの脂肪酸エステル、ショ糖の脂肪酸エステル、多価アルコールのアルキルエーテル、アルカノールアミン類の脂肪酸アミド等が挙られる。これらは、1種単独で使用してもよいし、2種以上を併用してもよい。前記多価アルコールとしては、特に制限はなく、目的に応じて適宜選択することができるが、例えば、グリセロール、トリメチロールプロパン、ペンタエリスリット、ソルビトール、ショ糖などが挙げられる。また、エチレンオキサイド付加物については、水溶性を維持できる範囲で、エチレンオキサイドの一部をプロピレンオキサイドあるいはブチレンオキサイド等のアルキレンオキサイドに置換したものも有効である。置換率は50以下が好ましい。前記非イオン活性剤のHLB親水性/親油性比は4~15が好ましく、7~13がより好ましい。前記界面活性剤の添加量は、前記カチオン性有機化合物100質量部に対し、0~10質量部が好ましく、0.1~1.0質量部がより好ましい。前記塗工層には、本発明の目的及び効果を損なわない範囲で、更に必要に応じて、その他の成分を添加することができる。該その他の成分としては、アルミナ粉末、pH調整剤、防腐剤、酸化防止剤等の添加剤が挙げられる。前記塗工層の形成方法としては、特に制限はなく、目的に応じて適宜選択することができ、前記支持体上に塗工層液を含浸又は塗布する方法により行うことができる。前記塗工層液の含浸又は塗布方法としては、特に制限はなく、目的に応じて適宜選択することができ、例えば、コンベンショナルサイズプレス、ゲートロールサイズプレス、フィルムトランスファーサイズプレス、ブレードコーター、ロッドコーター、エアーナイフコーター、カーテンコーターなど各種塗工機で塗工することも可能であるが、コストの点から、抄紙機に設置されているコンベンショナルサイズプレス、ゲートロールサイズプレス、フィルムトランスファーサイズプレスなどで含浸又は付着させ、オンマシンで仕上げてもよい。前記塗工層液の付着量は、特に制限はなく、目的に応じて適宜選択することができ、固形分で、0.5~20g/m2が好ましく、1~15g/m2がより好ましい。前記含浸又は塗布の後、必要に応じて乾燥させてもよく、この場合の乾燥の温度としては、特に制限はなく、目的に応じて適宜選択することができるが、100~250°C程度が好ましい。前記記録用メディアは、更に支持体の裏面にバック層、支持体と塗工層との間、また、支持体とバック層間にその他の層を形成してもよく、塗工層上に保護層を設けることもできる。これらの各層は単層であっても複数層であってもよい。前記記録用メディアとしては、インクジェット記録用メディアの他、市販の汎用印刷用紙、オフセット印刷用塗工紙、グラビア印刷用塗工紙などを使用することができる。市販の印刷用塗工紙とは、キャストコート紙、いわゆるアート紙A0サイズ、A1サイズ、A2サイズコート紙、A3サイズコート紙、B2サイズコート紙、軽量コート紙、微塗工紙といった商業印刷出版印刷に用いられている塗工紙のことであり、オフセット印刷、グラビア印刷等に用いられるものである。具体的には、オーロラコート日本製紙株式会社製、PODグロスコート王子製紙株式会社製などが挙げられる。インクカートリッジ本発明のインクカートリッジは、本発明の前記インクジェット用インクを容器中に収容してなり、更に必要に応じて適宜選択したその他の部材等を有してなる。前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するもの、などが好適に挙げられる。次に、インクカートリッジについて、図1及び図2を参照して説明する。ここで、図1は、本発明のインクカートリッジを示す概略図であり、図2は図1のインクカートリッジの変形例を示す概略図である。図1に示すように、インク注入口242から本発明の前記インクジェット用インクがインク袋241内に充填され、排気した後、該インク注入口242は融着により閉じられる。使用時には、ゴム部材からなるインク排出口243に、図3で後述するインクジェット記録装置本体101の針が刺されて、前記インクが装置本体101に供給される。インク袋241は、透気性のないアルミニウムラミネートフィルム等の包装部材により形成されている。このインク袋241は、図2に示すように、通常、プラスチックス製のカートリッジケース244内に収容され、各種インクジェット記録装置に着脱可能に装着して用いられるようになっている。本発明のインクカートリッジ201は、本発明の前記インクジェット用インクインクセットを収容し、各種インクジェット記録装置に着脱可能に装着して用いることができ、また、後述する本発明のインクジェット記録装置に着脱可能に装着して用いるのが特に好ましい。インクジェット記録方法及びインクジェット記録装置本発明のインクジェット記録方法は、インク飛翔工程を少なくとも含み、更に必要に応じて適宜選択したその他の工程、例えば、刺激発生工程、制御工程等を含む。本発明のインクジェット記録装置は、インク飛翔手段を少なくとも有してなり、更に必要に応じて適宜選択したその他の手段、例えば、刺激発生手段、制御手段等を有してなる。本発明のインクジェット記録方法は、本発明のインクジェット記録装置により好適に実施することができ、前記インク飛翔工程は前記インク飛翔手段により好適に行うことができる。また、前記その他の工程は、前記その他の手段により好適に行うことができる。-インク飛翔工程及びインク飛翔手段-前記インク飛翔工程は、前記本発明のインクジェット用インクに、刺激エネルギーを印加し、該インクジェット用インクを飛翔させて記録用メディアに画像を形成する工程である。前記インク飛翔手段は、前記本発明のインクジェット用インクに、刺激エネルギーを印加し、該インクジェット用インクを飛翔させて記録用メディアに画像を形成する手段である。該インク飛翔手段としては、特に制限はなく、例えば、インク吐出用の各種のノズル、などが挙げられる。本発明においては、前記インクジェットヘッドの液室部、流体抵抗部、振動板、及びノズル部材の少なくとも一部がシリコン及びニッケルの少なくともいずれかを含む材料から形成されることが好ましい。また、前記インクジェットノズルのノズル直径は、30μm以下が好ましく、1~20μmがより好ましい。前記刺激エネルギーは、例えば、前記刺激発生手段により発生させることができ、該刺激としては、特に制限はなく、目的に応じて適宜選択することができ、熱温度、圧力、振動及び光などが挙げられる。これらは、1種単独で使用してもよいし、2種以上を併用してもよい。これらの中でも、熱、圧力が好適に挙げられる。なお、前記刺激発生手段としては、例えば、加熱装置、加圧装置、圧電素子、振動発生装置、超音波発振器、ライト、などが挙げられ、具体的には、例えば、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等、などが挙げられる。前記インクジェット用インクの飛翔の態様としては、特に制限はなく、前記刺激の種類等応じて異なり、例えば、前記刺激が熱の場合、記録ヘッド内の前記インクジェット用インクに対し、記録信号に対応した熱エネルギーを例えばサーマルヘッド等を用いて付与し、該熱エネルギーにより前記インクジェット用インクに気泡を発生させ、該気泡の圧力により、該記録ヘッドのノズル孔から該インクジェット用インクを液滴として吐出噴射させる方法、などが挙げられる。また、前記刺激が圧力の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から該インクジェット用インクを液滴として吐出噴射させる方法、などが挙げられる。前記飛翔させる前記インクジェット用インクの液滴は、その大きさとしては、例えば、3×10-15~40×10-15m33~40pLとするのが好ましく、その吐出噴射の速さとしては5~20m/sとするのが好ましく、その駆動周波数としては1kHz以上とするのが好ましく、その解像度としては300dpi以上とするのが好ましい。なお、前記制御手段としては、前記各手段の動きを制御することができる限り特に制限はなく、目的に応じて適宜選択することができ、例えば、シークエンサー、コンピュータ等の機器が挙げられる。ここで、シリアル型インクジェット記録装置により、本発明のインクジェット記録方法を実施する一の態様について、図面を参照しながら説明する。図3に示すインクジェット記録装置は、装置本体101と、装置本体101に用紙を装填するための給紙トレイ102と、装置本体101に装填され画像が形成記録された用紙をストックするための排紙トレイ103と、インクカートリッジ装填部104とを有する。インクカートリッジ装填部104の上面には、操作キーや表示器などの操作部105が配置されている。インクカートリッジ装填部104は、インクカートリッジ201の脱着を行うための開閉可能な前カバー115を有している。装置本体101内には、図4及び図5に示すように、図示を省略している左右の側板に横架したガイド部材であるガイドロッド131とステー132とでキャリッジ133を主走査方向に摺動自在に保持し、主走査モータ不図示によって図5で矢示方向に移動走査する。キャリッジ133には、イエローY、シアンC、マゼンタM、ブラックBkの各色のインクジェット用インク滴を吐出する4個のインクジェット記録用ヘッドからなる記録ヘッド134を複数のインク吐出口を主走査方向と交叉する方向に配列し、インク滴吐出方向を下方に向けて装着している。記録ヘッド134を構成するインクジェット記録用ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどインクを吐出するためのエネルギー発生手段として備えたものなどを使用できる。また、キャリッジ133には、記録ヘッド134に各色のインクを供給するための各色のサブタンク135を搭載している。サブタンク135には、図示しないインクジェット用インク供給チューブを介して、インクカートリッジ装填部104に装填された本発明のインクカートリッジ201から本発明の前記インクジェット用インクが供給されて補充される。一方、給紙トレイ102の用紙積載部圧板141上に積載した用紙142を給紙するための給紙部として、用紙積載部141から用紙142を1枚ずつ分離給送する半月コロ給紙コロ143、及び給紙コロ143に対向し、摩擦係数の大きな材質からなる分離パッド144を備え、この分離パッド144は給紙コロ143側に付勢されている。この給紙部から給紙された用紙142を記録ヘッド134の下方側で搬送するための搬送部として、用紙142を静電吸着して搬送するための搬送ベルト151と、給紙部からガイド145を介して送られる用紙142を搬送ベルト151との間で挟んで搬送するためのカウンタローラ152と、略鉛直上方に送られる用紙142を略90°方向転換させて搬送ベルト151上に倣わせるための搬送ガイド153と、押さえ部材154で搬送ベルト151側に付勢された先端加圧コロ155とが備えられる。また、搬送ベルト151表面を帯電させるための帯電手段である帯電ローラ156が備えられている。搬送ベルト151は、無端状ベルトであり、搬送ローラ157とテンションローラ158との間に張架されて、ベルト搬送方向に周回可能である。この搬送ベルト151は、例えば、抵抗制御を行っていない厚み40μm程度の樹脂材、例えば、テトラフルオロエチレンとエチレンの共重合体ETFEで形成した用紙吸着面となる表層と、この表層と同材質でカーボンによる抵抗制御を行った裏層中抵抗層、アース層とを有している。搬送ベルト151の裏側には、記録ヘッド134による印写領域に対応してガイド部材161が配置されている。なお、記録ヘッド134で記録された用紙142を排紙するための排紙部として、搬送ベルト151から用紙142を分離するための分離爪171と、排紙ローラ172及び排紙コロ173とが備えられており、排紙ローラ172の下方に排紙トレイ103が配されている。装置本体101の背面部には、両面給紙ユニット181が着脱自在に装着されている。両面給紙ユニット181は、搬送ベルト151の逆方向回転で戻される用紙142を取り込んで反転させて再度カウンタローラ152と搬送ベルト151との間に給紙する。なお、両面給紙ユニット181の上面には手差し給紙部182が設けられている。このインクジェット記録装置においては、給紙部から用紙142が1枚ずつ分離給紙され、略鉛直上方に給紙された用紙142は、ガイド145で案内され、搬送ベルト151とカウンタローラ152との間に挟まれて搬送される。更に先端を搬送ガイド153で案内されて先端加圧コロ155で搬送ベルト151に押し付けられ、略90°搬送方向を転換される。このとき、帯電ローラ156によって搬送ベルト157が帯電されており、用紙142は、搬送ベルト151に静電吸着されて搬送される。そこで、キャリッジ133を移動させながら画像信号に応じて記録ヘッド134を駆動することにより、停止している用紙142にインク滴を吐出して1行分を記録し、用紙142を所定量搬送後、次行の記録を行う。記録終了信号又は用紙142の後端が記録領域に到達した信号を受けることにより、記録動作を終了して、用紙142を排紙トレイ103に排紙する。そして、サブタンク135内のインクジェット用インクの残量ニヤエンドが検知されると、インクカートリッジ201から所要量のインクジェット用インクがサブタンク135に補給される。このインクジェット記録装置においては、本発明のインクカートリッジ201中のインクジェット用インクを使い切ったときには、インクカートリッジ201における筐体を分解して内部のインク袋241だけを交換することができる。また、インクカートリッジ201は、縦置きで前面装填構成としても、安定したインクジェット用インクの供給を行うことができる。したがって、装置本体101の上方が塞がって設置されているような場合、例えば、ラック内に収納する場合、あるいは装置本体101の上面に物が置かれているような場合でも、インクカートリッジ201の交換を容易に行うことができる。なお、キャリッジが走査するシリアル型シャトル型インクジェット記録装置に適用した例で説明したが、ライン型ヘッドを備えたライン型インクジェット記録装置にも同様に適用することができる。図7には、本発明のカール量の評価に使用した試作ラインヘッド印字装置の1例が示され、試作ラインヘッド印字装置画像記録装置Aの内部構造の概略図が示される。画像記録装置Aにおいて、給紙トレイ1は、圧板2と、記録紙3を給紙する給紙回転体4がベース5に取り付けられている構成である。圧板2はベース5に取り付けられた回転軸aを中心に回転可能で、圧板ばね6により、給紙回転体4に付勢される。この給紙回転体4と対向する圧板2の部位には、記録紙3の重送を防止するため、人工皮等の摩擦係数の大きい材質からなる分離パッド図示せずが設けられている。また、圧板2と給紙回転体4の当接を解除するリリースカム図示せずが設けられている。上記構成において、待機状態ではリリースカムが圧板2を所定位置まで押し下げている。これにより、圧板2と給紙回転体4の当接は解除される。この状態で、搬送ローラ7からの駆動力がギア等により給紙回転体4及びリリースカムに伝達されると、リリースカムが圧板2から離れて圧板2は上昇し、給紙回転体4と記録紙3が当接する。そして、給紙回転体4の回転に伴い、記録紙3はピックアップされ給紙が開始されて、分離爪図示せずによって1枚ずつ分離される。給紙回転体4は、搬送ガイド8、9を経由して記録紙3をプラテン10に送り込むべく回転する。記録紙3は搬送ガイド8、9の間を通過して搬送ローラ7まで導かれ、この搬送ローラ7とピンチローラ11とによりプラテン10まで搬送される。その後、再び記録紙3と給紙回転体4との当接を解除した待機状態となって搬送ローラ7からの駆動力が切られる。手差し給紙用の給紙回転体12は、手差しトレイ13上に搭載された記録紙3を、コンピュータの記録命令信号に従って給紙し、搬送ローラ7へ搬送するものである。プラテン10まで搬送された記録紙3は、ラインヘッド14の下を通過する。ここで、記録紙搬送の速度と液滴吐出のタイミングは、電気的回路図示せずで制御された信号に基づき調整され、これにより所望の画像を形成する。また、本発明のインクジェット記録装置及びインクジェット記録方法は、インクジェット記録方式による各種記録に適用することができ、例えば、インクジェット記録用プリンタ、ファクシミリ装置、複写装置、プリンタ/ファックス/コピア複合機、などに特に好適に適用することができる。インク記録物本発明のインクジェット記録装置及びインクジェット記録方法により記録された記録物は、本発明のインク記録物である。本発明のインク記録物は、記録用メディア上に、本発明の前記インクジェット用インクを用いて形成された画像を有してなる。また、本発明のインク記録物は、本発明の前記インクメディアセットにおける記録用メディア上に、本発明の前記インクメディアセットにおけるインクジェット用インクを用いて形成された画像を有してなる。前記記録用メディアとしては、特に制限はなく、目的に応じて適宜選択することができ、例えば、普通紙、光沢紙、特殊紙、布、フィルム、OHPシート、汎用印刷紙などが挙げられる。これらは、1種単独で使用してもよいし、2種以上を併用してもよい。前記インク記録物は、高画質で滲みがなく、経時安定性に優れ、各種の印字乃至画像の記録された資料等として各種用途に好適に使用することができる。以下、本発明の実施例について説明するが、本発明はこれらの実施例に何ら限定されるものではない。本発明において用いる一般式VIで表されるα-オレフィン-無水マレイン酸共重合体の平均分子量は以下のようにして測定した。<平均分子量測定>GPCゲル浸透クロマトグラフ分析システムを用いて、共重合体樹脂の平均分子量を求めた。まず、溶離液と同じテトラヒドロフランに共重合体溶解し、GPCカラムとして、KF806LTHF用を用いた。また、分子量標準物質として、分子量が判っている分子量が異なるポリスチレン三種類分子量1000、2400、8500を測定し、検量線を作成しておく。また、共重合体をGPC測定し、結果として得られたSECクロマトグラム、微分分子量分布曲線と分子量標準物質で得られた検量線を反映させたグラフより、重量平均分子量を算出した。製造例1攪拌装置、熱電対および窒素ガス導入管を備えた300mLセパラブルフラスコに、N,N-ジメチルアクリルアミド19.828gおよび1-ブタノール14.824gを入れ、窒素ガスを導入しながら攪拌した。次に、ナトリウムt-ブトキシド0.338gを加え、35°Cで4時間反応を行った。加熱終了後、リン酸150mgを加え、溶液を均一にした後、3時間放置した。溶液を濾過して、析出物を除去し、さらにエバポレーターで未反応物を除いた。収量は30.5g収率88であった。得られた物質の1H-NMRを測定したところ、0.95ppm3H、1.3~1.5ppm4H、2.4ppm2H、2.9ppm6H、3.4ppm2Hおよび3.7ppm2Hを観測した。その結果、以下の構造であることが分かった。調製例1-水溶性高分子化合物水溶液Aの調製-下記一般式VIで表されるα-オレフィン-無水マレイン酸共重合体星光PMC株式会社製、T-YP112、オレフィン鎖R:炭素数20~24一般式VIにおけるR1が炭素数18~22のアルキル基に相当する共重合体、酸価190mgKOH/g、重量平均分子量=10,00010.0質量部1規定のLiOH水溶液一般式VIで表されるα-オレフィン-無水マレイン酸共重合体の酸価の1.2倍量17.34質量部イオン交換水72.66質量部次に、上記混合物を撹拌機で加熱撹拌して、上記一般式VIで表されるα-オレフィン-無水マレイン酸共重合体を溶解し、微量の不溶物を平均孔径5μmのフィルターで濾過し、水溶性高分子化合物水溶液Aを調製した。調製例2-表面処理ブラック顔料分散液の調製-CTAB比表面積が150m2/g、DBP吸油量100ml/100gのカーボンブラック90gを、2.5規定の硫酸ナトリウム溶液3,000mlに添加し、温度60°C、速度300rpmで攪拌し、10時間反応させて酸化処理を行った。この反応液を濾過し、濾別したカーボンブラックを水酸化ナトリウム溶液で中和し、限外濾過を行った。得られたカーボンブラックを水洗し、乾燥させて、固形分30質量となるよう純水中に分散させ、充分に撹拌してブラック顔料分散液を得た。このブラック顔料分散液における顔料分散体の平均粒子径D50を測定したところ103nmであった。なお、平均粒子径D50の測定は、粒度分布測定装置日機装株式会社製、ナノトラックUPA-EX150を用いた。調製例3-マゼンタ顔料含有ポリマー微粒子分散液の調製-<ポリマー溶液Aの調製>機械式攪拌機、温度計、窒素ガス導入管、還流管、及び滴下ロートを備えた1Lのフラスコ内を充分に窒素ガス置換した後、スチレン11.2g、アクリル酸2.8g、ラウリルメタクリレート12.0g、ポリエチレングリコールメタクリレート4.0g、スチレンマクロマー4.0g、及びメルカプトエタノール0.4gを混合し、65°Cに昇温した。次に、スチレン100.8g、アクリル酸25.2g、ラウリルメタクリレート108.0g、ポリエチレングリコールメタクリレート36.0g、ヒドロキシルエチルメタクリレート60.0g、スチレンマクロマー36.0g、メルカプトエタノール3.6g、アゾビスメチルバレロニトリル2.4g、及びメチルエチルケトン18gの混合溶液を2.5時間かけて、フラスコ内に滴下した。滴下後、アゾビスメチルバレロニトリル0.8g及びメチルエチルケトン18gの混合溶液を0.5時間かけて、フラスコ内に滴下した。65°Cで1時間熟成した後、アゾビスメチルバレロニトリル0.8gを添加し、更に1時間熟成した。反応終了後、フラスコ内にメチルエチルケトン364gを添加し、濃度が50質量のポリマー溶液Aを800g得た。<顔料含有ポリマー微粒子分散液の調製>ポリマー溶液Aを28gと、C.I.ピグメントレッド122を42g、1mol/Lの水酸化カリウム水溶液13.6g、メチルエチルケトン20g、及びイオン交換水13.6gを十分に攪拌した後、ロールミルを用いて混練した。得られたペーストを純水200gに投入し、充分に攪拌した後、エバポレータ用いてメチルエチルケトン及び水を留去し、更に粗大粒子を除くためにこの分散液を平均孔径5.0μmのポリビニリデンフロライドメンブランフィルターにて加圧濾過し、顔料15質量含有、固形分20質量のマゼンタ顔料含有ポリマー微粒子分散液を得た。得られたマゼンタ顔料含有ポリマー微粒子分散液におけるポリマー微粒子の平均粒子径D50を測定したところ127nmであった。なお、平均粒子径D50の測定は、粒度分布測定装置日機装株式会社製、ナノトラックUPA-EX150を用いた。調製例4-シアン顔料含有ポリマー微粒子分散液の調製-顔料としてのC.I.ピグメントレッド122をフタロシアニン顔料C.I.ピグメントブルー15:3に変更した以外は、調製例3と同様にして、シアン顔料含有ポリマー微粒子分散液を調製した。得られたシアン顔料含有ポリマー微粒子分散液におけるポリマー微粒子について、粒度分布測定装置日機装株式会社製、ナノトラックUPA-EX150で測定した平均粒子径D50は93nmであった。調製例5-イエロー顔料含有ポリマー微粒子分散液の調製-顔料としてのC.I.ピグメントレッド122をモノアゾイエロー顔料C.I.ピグメントイエロー74に変更した以外は、調製例3と同様にして、イエロー顔料含有ポリマー微粒子分散液を調製した。得られたイエロー顔料含有ポリマー微粒子分散液におけるポリマー微粒子について、粒度分布測定装置日機装株式会社製、ナノトラックUPA-EX150で測定した平均粒子径D50は76nmであった。調製例6-カーボンブラック顔料含有ポリマー微粒子分散液の調製-顔料としてのC.I.ピグメントレッド122をカーボンブラックデグサ社製、FW100に変更した以外は、調製例3と同様にして、カーボンブラック顔料含有ポリマー微粒子分散液を調製した。得られたカーボンブラック顔料含有ポリマー微粒子分散液におけるポリマー微粒子について、粒度分布測定装置日機装株式会社製、ナノトラックUPA-EX150で測定した平均粒子径D50は104nmであった。調製例7-イエロー顔料界面活性剤分散液の調製-モノアゾイエロー顔料30.0質量部C.I.ピグメントイエロー74、大日精化工業株式会社製ポリオキシエチレンスチレンフェニルエーテル10.0質量部ノニオン系界面活性剤、第一工業製薬株式会社製、ノイゲンEA-177、HLB値=15.7イオン交換水60.0質量部まず、上記界面活性剤をイオン交換水に溶解し、上記顔料を混合して充分に湿潤したところで、湿式分散機ダイノーミルKDLA型、WAB社製に直径0.5mmのジルコニアビーズを充填し、2,000rpmで2時間分散を行い、一次顔料分散体を得た。次に、一次顔料分散体に水溶性高分子化合物水溶液として、水溶性ポリウレタン樹脂タケラックW-5661、三井武田ケミカル株式会社製、有効成分35.2質量、酸価40mgKOH/g、分子量18,000を4.26質量部添加し、充分に撹拌してイエロー顔料界面活性剤分散液を得た。得られたイエロー顔料界面活性剤分散液における顔料分散体の平均粒子径D50を測定したところ62nmであった。なお、平均粒子径D50の測定は、粒度分布測定装置日機装株式会社製、ナノトラックUPA-EX150を用いた。調製例8-マゼンタ顔料界面活性剤分散液の調製-キナクリドン顔料30.0質量部C.I.ピグメントレッド122、大日精化工業株式会社製ポリオキシエチレン-β-ナフチルエーテル10.0質量部ノニオン系界面活性剤、竹本油脂株式会社製、RT-100、HLB値=18.5イオン交換水60.0質量部まず、上記界面活性剤をイオン交換水に溶解し、上記顔料を混合して充分に湿潤したところで、湿式分散機ダイノーミルKDLA型、WAB社製に直径0.5mmのジルコニアビーズを充填し、2,000rpmで2時間分散を行い、一次顔料分散体を得た。次に、一次顔料分散体に水溶性スチレン-メタアクリル共重合体JC-05、星光PMC株式会社製、有効成分21質量、酸価170mgKOH/g、重量平均分子量16,0007.14質量部を添加し、充分に撹拌してマゼンタ顔料界面活性剤分散液を得た。得られたマゼンタ顔料界面活性剤分散液における顔料分散体の平均粒子径D50を測定したところ83nmであった。なお、平均粒子径D50の測定は、粒度分布測定装置日機装株式会社製、ナノトラックUPA-EX150を用いた。調製例9-シアン顔料界面活性剤分散液Aの調製-フタロシアニン顔料30.0質量部C.I.ピグメントブルー15:3、大日精化工業株式会社製ポリオキシエチレンスチレンフェニルエーテル10.0質量部ノニオン系界面活性剤、第一工業製薬株式会社製、ノイゲンEA-177、HLB値=15.7イオン交換水60.0質量部まず、上記界面活性剤をイオン交換水に溶解し、上記顔料を混合して充分に湿潤したところで、湿式分散機ダイノーミルKDLA型、WAB社製に直径0.5mmジルコニアビーズを充填し、2,000rpmで2時間分散を行い、一次顔料分散体を得た。次に、一次顔料分散体に上記調製例1の水溶性高分子化合物水溶液Aを7.51質量部と、水溶性ポリエステル樹脂ニチゴポリエスターW-0030、日本合成化学工業社製、有効成分29.9質量、酸価100mgKOH/g、重量平均分子量7,000を2.51質量部添加し、充分に撹拌してシアン顔料界面活性剤分散液Aを得た。この得られたシアン顔料界面活性剤分散液Aにおける顔料分散体の平均粒子径D50を測定したところ78nmであった。なお、平均粒子径D50の測定は、粒度分布測定装置日機装株式会社製、ナノトラックUPA-EX150を用いた。-インクジェット用インクの作製-[実施例1]表2-1に示されるような各成分それぞれを用いて実施例1のインクジェット用インクを作製した。すなわち、10.00部の一般式Iのアミド化合物及び10.00部の一般式IIの化合物と水溶性有機溶剤湿潤剤として10.00部質量部、以下同じのグリセリン及び10.00部の1.3-ブタンジオール、浸透剤として2.00部の2-エチル-1,3-へキサンジオール、界面活性剤としての1.25部のソニールFS-300下記の註を参照及び0.1部の消泡剤としてのシリコーン消泡剤を混合し、1時間攪拌を行い均一に混合する。この混合液に対して防カビ剤としての0.005部のProxelGXL下記の註を参照、pH調整剤としての0.3部の2-アミノ-2-エチル1,3-プロパンジオール、インク全体を100部とするに要する残りのバランス量純水を添加し、1時間撹拌後、顔料分散液としての前記調製例によるブラック顔料含有ポリマー分散液50.00部添加混合し1時間攪拌する。この混合液を平均孔径0.8μmのポリビニリデンフロライドメンブランフィルターにて加圧濾過し、粗大粒子やごみを除去して、実施例1のインクジェット用インクを作製した。また、実施例1と同様にして表2-1~表2-5に示した各成分を混合撹拌し、[実施例2]~[実施例17]及び[比較例1]~[比較例9]のインクジェット用インクを作製した。表2中の略号などは下記の意味を表す。註1:アクリル-シリコーン樹脂エマルジョン:昭和高分子株式会社製、ポリゾールROY6312、固形分37.2質量、平均粒子径171nm、最低造膜温度MFT=20°C註2:ポリウレタンエマルジョン:DIC社製、ハイドランAPX-101H、固形分45質量、平均粒子径160nm、最低造膜温度MFT=20°C註3:KF-643:ポリエーテル変性シリコーン化合物信越化学工業社製、成分100質量註4:ゾニールFS-300:ポリオキシエチレンパーフロロアルキルエーテルDupont社製、成分40質量註5:ソフタノールEP-7025:ポリオキシアルキレンアルキルエーテル日本触媒株式会社製、成分100質量註6:ProxelGXL:1,2-benzisothiazolin-3-oneを主成分とした防カビ剤アビシア社製、成分20質量、ジプロピレングリコール含有註7:KM-72F:自己乳化型シリコーン消泡剤信越シリコーン株式会社製、成分100質量次に、以下に示す評価方法にて、実施例1~17及び比較例1~9の各インクジェット用インクを評価した。結果を表3及び表4に示す。<インク粘度の測定>インクの粘度は、粘度計RE-550L、東機産業株式会社製を使用して、25°Cで測定した。<インクの表面張力の測定>インクの表面張力は、全自動表面張力計CBVP-Z、協和界面科学株式会社製を使用して、インク温度25°Cで測定した。-印写評価の準備-23±0.5°C、50±5RHに調整された環境条件下、インクジェットプリンタIPSiOGXe-5500、株式会社リコー製を用い、インクの吐出量が均しくなるようにピエゾ素子の駆動電圧を変動させ、記録用メディアに同じ付着量のインクが付くように設定を行った。<画像濃度>MicrosoftWord2000にて作成した64point文字■の記載のあるチャートをMyPaper株式会社リコー製に打ち出し、印字面の■部をX-Rite939にて測色し、下記評価基準により判定した。印字モードはプリンタ添付のドライバで普通紙のユーザー設定より普通紙-標準はやいモードを色補正なしと改変したモードを使用した。評価基準◎:Black:1.20以上、Yellow:0.80以上、Magenta:1.0以上、Cyan:1.0以上○:Black:1.10以上1.2未満、Yellow:0.70以上0.80未満、Magenta:0.90以上1.0未満、Cyan:0.90以上1.0未満×:Black:1.10未満、Yellow:0.70未満、Magenta:0.90未満、Cyan0.90未満<彩度>画像濃度と同様にチャートをMyPaper株式会社リコー製に打ち出し、印字面の■部をX-Rite939にて測定し、下記評価基準により判定した。印字モードはプリンタ添付のドライバで普通紙のユーザー設定より普通紙-標準はやいモードを色補正なしと改変したモードを使用した。標準色Japancolorver.2の彩度の値イエロー:91.34、マゼンタ:74.55、シアン:62.82に対する測定した彩度の値との比率を算出し、下記の評価基準にしたがって発色性を判定した。評価基準1イエロー→◎:0.9以上、○:0.8以上0.9未満、×:0.8未満2マゼンタ→◎:0.8以上、○:0.75以上0.8未満、×:0.75未満3シアン→◎:0.85以上、○:0.8以上0.85未満、×:0.8未満<カール量の評価>下記図7に示した試作ラインヘッド印字装置を用い、下記印字条件によりベタ印字を行い、印字直後印字装置より排出後10秒以内のバックカール平らな机に印字面を下側に置いた時のカールと平らな机に印字面を下側にして1日間放置した後のカール高さを評価した。1評価プリンタ:試作ラインヘッド印字装置図7参照2評価メディア:MyPaperPPC用紙株式会社リコー製3印字条件:記録密度⇒300×600dpi、印字面積⇒526.3cm2/A4、インク吐出付着量⇒5.6g/m24評価環境:23±0.5°C、50±5RH5カール測定:印字直後印字装置より排出後10秒以内と1日間放置した後のカール高さを平らな机にカール面を上側して静かに置き、A4サイズ記録メディアの4隅の高さをJIS_1級スケールで測定し、4点測定値を平均化した。また、カールが大き過ぎて筒状になった場合は、直径を測定した。評価基準下記4段階とした。◎:10mm未満○:10mm以上40mm未満△:40mm以上×:筒状<吐出安定性>MicrosoftWord2000にて作成した一色当りA4サイズ用紙の面積5をベタ画像にて塗りつぶすチャートを連続200枚、MyPaper株式会社リコー製に打ち出し、打ち出し後の各ノズルの吐出乱れから評価した。印字モードはプリンタ添付のドライバで普通紙のユーザー設定より普通紙-標準はやいモードを色補正なしと改変したモードを使用した。評価基準○:吐出乱れなし△:若干吐出乱れあり×:吐出乱れあり、もしくは吐出しない部分あり<インク保存安定性>前記粘度計を用い、保存前の粘度と、密封した容器中で70°C、7日間保存後に測定した粘度から保存安定度を次式に従って求め、以下の評価基準に基づいて評価した。インク保存安定性=保存後の粘度/保存前の粘度×100評価基準○:100±10以内。△:100±10超~20未満。×:100±20以上。次に、下記の記録用紙1~5に対して、実施例8のインクジェット用インクを用い、以下のようにして、画像品質評価を行った。-記録用紙1-市販の用紙商品名;オーロラコート、坪量=104.7g/m2、日本製紙株式会社製-記録用紙2-王子製紙株式会社製、PODグロスコート、坪量=100g/m2-記録用紙3-日本製紙株式会社製、スペースDXグラビア紙、坪量=56.5g/m2-記録用紙4-市販のインクジェット用マットコート紙商品名;スーパーファイン専用紙、セイコーエプソン株式会社製-記録用紙5-透明ポリエステルフィルム商品名:ルミラーU10、厚み100μm、TORAY社製前記記録用紙1~5について、以下のようにして、純水の転移量を測定した。結果を表5に示す。<動的走査吸液計による純水の転移量の測定>前記記録用紙1~5について、動的走査吸液計型式:KS350D、協和精工株式会社製を用いて、純水の吸収曲線を測定した。吸収曲線は転移量mL/m2と接触時間の平方根√msでプロットして一定の傾きを持つ直線とし、内挿により一定時間後の転移量の値を測定した。<画像品質評価>記録用紙1~5に対して、実施例3のインクジェット用インクを用いて、インクジェット記録装置IPSiOGXe-5500、株式会社リコー製により、以下のようにして、画像品質評価を実施した。<ビーディング>得られた黒ベタ部のビーディング濃度ムラの程度を目視で評価した。ランク評価は段階見本ランク:悪い1.0~5.0良いを用いて行った。<拍車汚れ>得られた黒ベタ部から地肌部への拍車によるオフセット汚れの程度を目視で評価した。ランク評価は以下の基準で行った。ランク1;はっきり見えるランク2;かすかに見えるランク3;全く無し<光沢度>得られた黒ベタ部の60度光沢度を、光沢度計BYKGardener社製、4501を用いて測定した。<乾燥性>画像濃度と同様にチャート黒色ベタ印字面の■部を印字排出直後に濾紙を押し当て、転写の有無にて判定した。評価基準○:転写汚れなし△:わずかな転写汚れあり×:転写汚れあり本発明の記録用インクは、普通紙に対する画像品質、特に、画像濃度、彩度及び耐水性、耐光性等の画像堅牢性に優れた画像が得られ、乾燥速度、高速印字対応に優れ、ノズルからの吐出安定性が良好であり、高品位な画像形成が可能であり、インクカートリッジ、インク記録物、インクジェット記録装置及びインクジェット記録方法に好適に用いることができる。更に、汎用印刷用紙支持体と該支持体の少なくとも一おr方の面に塗工された塗工層とを有してなり、動的走査吸液計で測定した接触時間100msにおける純水の該記録用メディアへの転移量が2~35ml/m2であり、かつ接触時間400msにおける純水の該記録用メディアへの転移量が3~40ml/m2であるようなインク吸収性の低い記録用メディアを使用した場合において、ビーディング濃度ムラが少なく、乾燥性にも優れ、印刷画質の様な高品位な画像形成が可能である。本発明のインクジェット記録装置及びインクジェット記録方法は、インクジェット記録方式による各種記録に適用することができ、例えば、インクジェット記録用プリンタ、ファクシミリ装置、複写装置、プリンタ/ファックス/コピア複合機、などに特に好適に適用することができる。"